(57)【要約】【課題】構造物等の補修において、適切な強度と柔軟性、作業性とを兼ね備えていて、硬化後は躯体コンクリートの伸縮に対応する強度と柔軟性とを併せ持つ新規な硬化性組成物を用いた浮き部の補修工法と、補強ピン固定工法を提供する。【解決手段】硬化性組成物は、Ａ液とＢ液とを混合することで硬化する２液型硬化性樹脂組成物であって、前記Ａ液が、エポキシ樹脂を含有し、前記Ｂ液が、３級アミンを含有し、架橋性ケイ素基含有有機重合体、充填剤、希釈剤、シランカップリング剤、触媒が前記Ａ液又は前記Ｂ液のいずれか、又は両方に含有され、前記エポキシ樹脂を、前記架橋性ケイ素基含有有機重合体１００重量部に対し、１０重量部以上１００重量部以下含有し、前記３級アミンを、前記エポキシ樹脂１００重量部に対し、０．２重量部以上３０重量部以下含有する２液型硬化性樹脂組成物。【選択図】なし【特許請求の範囲】
【請求項１】
タイルの直貼り圧着工法で仕上げられているタイル貼り外壁に発生した浮きの生じているタイルである浮き部を補修する壁等の浮き部の補修工法であって、
前記浮き部における隣接する前記タイル同士の間の目地部にピン挿入用のピン挿入孔を穿設する工程、
前記浮き部における前記タイルを、前記外壁の外側から内側方向に向けて、押え冶具を用いて押さえつつ、前記ピン挿入孔に硬化性組成物を充填する工程、
前記硬化性組成物が充填された後の前記ピン挿入孔に、金属製の補強ピンを当該補強ピンの先端を先頭にして打ち込む補強ピン打ち込み工程、
前記硬化性組成物が硬化するまで養生する工程
を備えていて、前記硬化性組成物が、
Ａ液とＢ液とを混合することで硬化する２液型硬化性樹脂組成物であって、
前記Ａ液が、エポキシ樹脂を含有し、
前記Ｂ液が、３級アミンを含有し、
架橋性ケイ素基含有有機重合体、充填剤、希釈剤、シランカップリング剤、触媒が前記Ａ液又は前記Ｂ液のいずれか、又は両方に含有され、
前記エポキシ樹脂を、前記架橋性ケイ素基含有有機重合体１００重量部に対し、１０重量部以上１００重量部以下含有し、
前記３級アミンを、前記エポキシ樹脂１００重量部に対し、０．２重量部以上３０重量部以下含有する２液型硬化性樹脂組成物
である壁等の浮き部の補修工法。
【請求項２】
補強ピン打ち込み工程は、
前記補強ピンが前記先端の反対側になる頭部に大径部を有し、当該大径部の外径（Ｄ）が、前記ピン挿入孔の内径より大きく、前記ピン挿入孔が穿設された前記目地部の前記隣接する前記タイル同士の間の幅より小さく、
前記補強ピンの、前記大径部から前記先端に向かう部分の最大外径（ｄ）が前記大径部の外径（Ｄ）より小さく、前記ピン挿入孔の内径より大きいものであって、
前記補強ピンの、前記頭部の頂点から前記先端までの長さ（Ｈ）が前記ピン挿入孔の深さより短いもので、
前記補強ピンを前記先端を先頭にして前記硬化性組成物充填後のピン挿入孔に、前記頭部の頂点が前記隣接する前記タイル同士の間の目地部に埋まるまで打ち込む工程である請求項１記載の壁等の浮き部の補修工法。
【請求項３】
タイルの直貼り圧着工法で仕上げられているタイル貼り外壁における隣接する前記タイル同士の間の目地部にピン挿入用のピン挿入孔を穿設し、前記ピン挿入孔に硬化性組成物を充填した後、金属製の補強ピンを当該補強ピンの先端を先頭にして当該先端の反対側になる頭部の頂点が前記隣接する前記タイル同士の間の目地部に埋まるまで打ち込込み、前記硬化性組成物を硬化させて前記補強ピンの固定を行う補強ピン固定工法であって、
前記硬化性組成物が、
Ａ液とＢ液とを混合することで硬化する２液型硬化性樹脂組成物であって、
前記Ａ液が、エポキシ樹脂を含有し、
前記Ｂ液が、３級アミンを含有し、
架橋性ケイ素基含有有機重合体、充填剤、希釈剤、シランカップリング剤、触媒が前記Ａ液又は前記Ｂ液のいずれか、又は両方に含有され、
前記エポキシ樹脂を、前記架橋性ケイ素基含有有機重合体１００重量部に対し、１０重量部以上１００重量部以下含有し、
前記３級アミンを、前記エポキシ樹脂１００重量部に対し、０．２重量部以上３０重量部以下含有する２液型硬化性樹脂組成物
である
補強ピン固定工法。
【請求項４】
前記補強ピンは前記頭部に大径部を有し、当該大径部の外径（Ｄ）が、前記ピン挿入孔の内径より大きく、前記ピン挿入孔が穿設された前記目地部の前記隣接する前記タイル同士の間の幅より小さく、
前記補強ピンの、前記大径部から前記先端に向かう部分の最大外径（ｄ）が前記大径部の外径（Ｄ）より小さく、前記ピン挿入孔の内径より大きく、
前記補強ピンの、前記頭部の頂点から前記先端までの長さ（Ｈ）が前記ピン挿入孔の深さより短いものである請求項３記載の補強ピン固定工法。
【発明の詳細な説明】
【技術分野】
【０００１】
この発明は建物の内外壁又は床などに浮き部が発生したときに、当該浮き部の剥離・剥落などを防止する目的で、接着剤を当該浮き部に注入等する浮き部の補修工法と、建物の内外壁又は床などに対する補強ピンの固定工法に関する。特に、構造物等の補修において、適切な強度と柔軟性、作業性とを兼ね備えていて、硬化後は躯体コンクリートの伸縮に対応する強度と柔軟性とを併せ持つ新規な硬化性組成物を用いた浮き部の補修工法と、補強ピン固定工法に関する。
【背景技術】
【０００２】
建物の内外壁又は床などには建築年数の経過につれて浮き部が発生することがあるが、これを放置した場合には当該浮き部の剥離・剥落などという問題が生じることがある。
【０００３】
例えば、建築物の外壁に接着剤などによって複数枚のタイルが貼り付けられ、隣接するタイルとの間の隙間に目地部が形成されているタイル貼り外壁では、施工後の年数が経過するにつれて浮きが発生することがある。
【０００４】
建築・土木構造物外壁の仕上げにタイルが貼り付けられるタイル貼り外壁の場合、主に、ポリマーセメントモルタルを接着剤としてタイルが貼り付けられることが多い。このようなタイル貼り仕上げの後、使用していた材料や、施工、環境、経年などの要因で、タイルの剥離（浮き）が発生することがある。
【０００５】
このような浮き（剥離）が発生した状態を放置すると、貼り付けていたタイルが壁から脱落し、時には、事故につながるおそれもある。
【０００６】
このような壁等の浮き部を補修する工法としてはアンカーピンニング部分エポキシ樹脂注入工法（非特許文献１）が知られている。このアンカーピンニング部分エポキシ樹脂注入工法は、浮き部を全ネジ切りアンカーピンとエポキシ樹脂で構造体コンクリートに固定する工法である。アンカーピンとしてステンレスＳＵＳ３０４、呼び径４ｍｍの丸棒で全ネジ切り加工したものを用い、エポキシ樹脂は、建築補修用及び建築補強用注入エポキシ樹脂（ＪＩＳ  Ａ６０２４）の硬質形・高粘度形を用いることになっている。本願出願人も、壁等の浮き部の補修する工法と、補強ピン固定方法を提案している（特許文献１、２）。
【０００７】
本願出願人が提案した、壁等の浮き部の補修する工法と、補強ピン固定方法は、エポキシ樹脂注入時のはらみ圧で目地破壊が生じるおそれを防止し、注入圧によるはらみを押えつつ、エポキシ樹脂を１箇所から大きな面積に広げることを可能にし、直張りタイル全般に適用可能で、タイルの直貼圧着工法で仕上げられているタイル貼り外壁の意匠を変更することなく、確実にエポキシ樹脂を注入して、補修を行えるものであり、また、ピン挿入孔からエポキシ樹脂が漏れ出ることを防止できる補強ピン固定方法である。
【先行技術文献】
【特許文献】
【０００８】
【特許文献１】特開２０１２−１８４５５４号公報
【特許文献２】特開２０１６−１９９９５０号公報
【特許文献３】特開平５−１００３９号公報
【非特許文献】
【０００９】
【非特許文献１】国土交通省大臣官房官庁営繕部監修  公共建築改修工事標準仕様書（建築工事編）平成２２年版  財団法人建築保全センター
【発明の概要】
【発明が解決しようとする課題】
【００１０】
従来、補修箇所を、エポキシ樹脂（ａ）、Ｒ１Ｒ２（Ｃ＝Ｎ）−で示される官能基を有するケチミン（ｂ）、変性シリコーン樹脂（ｃ）、変性シリコーン樹脂用触媒（ｄ）、及びシラン化合物（ｅ）を含有し、粘度が５０〜２００００ポイズ（２０℃）であり、硬化後の伸びが２０〜４００％である一液型エポキシ樹脂組成物とアンカーピンとを用いて補修する浮き補修工法が知られている（例えば、特許文献３参照。）。ただし、Ｒ１及びＲ２は、それぞれ独立に、水素原子、炭素数１〜６のアルキル基及びフェニル基から選択される。特許文献３に記載の工法によれば、エポキシ樹脂組成物が一液型であるため、作業効率を向上させることができる。
【００１１】
壁や柱等のコンクリート構造物や建造物の躯体表面に接着されたモルタルやタイル等は寒暖差、雨水や太陽光等の厳しい外部環境に晒されることから、破損個所（例えば、ひび割れや浮き等）に容易に注入できるだけでなく、硬化後はコンクリートの伸縮に対応する強度・柔軟性を有する硬化性組成物を用いることが望まれる。しかし、特許文献３に記載の工法においては、２０℃における粘度が明示された樹脂組成物が開示されているものの、硬化性組成物が硬化して得られる硬化物の強度、及び柔軟性の両立ができるとは限らず、実用においては更なる検討を要する場合がある。
【００１２】
この発明は、本願出願人が提案している壁等の浮き部の補修工法及び、補強ピン固定工法の改良を提案することを目的にしており、構造物等の補修において、適切な強度と柔軟性、作業性とを兼ね備えていて、硬化後は躯体コンクリートの伸縮に対応する強度と柔軟性とを併せ持つ新規な硬化性組成物を用いた浮き部の補修工法と、補強ピン固定工法を提案することを目的にしている。
【課題を解決するための手段】
【００１３】
［１］
タイルの直貼り圧着工法で仕上げられているタイル貼り外壁に発生した浮きの生じているタイルである浮き部を補修する壁等の浮き部の補修工法であって、
前記浮き部における隣接する前記タイル同士の間の目地部にピン挿入用のピン挿入孔を穿設する工程、
前記浮き部における前記タイルを、前記外壁の外側から内側方向に向けて、押え冶具を用いて押さえつつ、前記ピン挿入孔に硬化性組成物を充填する工程、
前記硬化性組成物が充填された後の前記ピン挿入孔に、金属製の補強ピンを当該補強ピンの先端を先頭にして打ち込む補強ピン打ち込み工程、
前記硬化性組成物が硬化するまで養生する工程
を備えていて、前記硬化性組成物が、
Ａ液とＢ液とを混合することで硬化する２液型硬化性樹脂組成物であって、Ａ液がエポキシ樹脂を含有し、Ｂ液が３級アミンを含有し、架橋性ケイ素基含有有機重合体、充填剤、希釈剤、シランカップリング剤、触媒が前記Ａ液又は前記Ｂ液のいずれか、又は両方に含有され、エポキシ樹脂を、架橋性ケイ素基含有有機重合体１００重量部に対し、１０重量部以上１００重量部以下含有し、３級アミンを、エポキシ樹脂１００重量部に対し、０．２重量部以上３０重量部以下含有する２液型硬化性樹脂組成物
である壁等の浮き部の補修工法。
【００１４】
［２］
補強ピン打ち込み工程は、
前記補強ピンが前記先端の反対側になる頭部に大径部を有し、当該大径部の外径（Ｄ）が、前記ピン挿入孔の内径より大きく、前記ピン挿入孔が穿設された前記目地部の前記隣接する前記タイル同士の間の幅より小さく、
前記補強ピンの、前記大径部から前記先端に向かう部分の最大外径（ｄ）が前記大径部の外径（Ｄ）より小さく、前記ピン挿入孔の内径より大きいものであって、
前記補強ピンの、前記頭部の頂点から前記先端までの長さ（Ｈ）が前記ピン挿入孔の深さより短いもので、
前記補強ピンを前記先端を先頭にして前記硬化性組成物充填後のピン挿入孔に、前記頭部の頂点が前記隣接する前記タイル同士の間の目地部に埋まるまで打ち込む工程である［１］の壁等の浮き部の補修工法。
【００１５】
［３］
タイルの直貼り圧着工法で仕上げられているタイル貼り外壁における隣接する前記タイル同士の間の目地部にピン挿入用のピン挿入孔を穿設し、前記ピン挿入孔に硬化性組成物を充填した後、金属製の補強ピンを当該補強ピンの先端を先頭にして当該先端の反対側になる頭部の頂点が前記隣接する前記タイル同士の間の目地部に埋まるまで打ち込込み、前記硬化性組成物を硬化させて前記補強ピンの固定を行う補強ピン固定工法であって、
前記硬化性組成物が、
Ａ液とＢ液とを混合することで硬化する２液型硬化性樹脂組成物であって、Ａ液がエポキシ樹脂を含有し、Ｂ液が３級アミンを含有し、架橋性ケイ素基含有有機重合体、充填剤、希釈剤、シランカップリング剤、触媒が前記Ａ液又は前記Ｂ液のいずれか、又は両方に含有され、エポキシ樹脂を、架橋性ケイ素基含有有機重合体１００重量部に対し、１０重量部以上１００重量部以下含有し、３級アミンを、エポキシ樹脂１００重量部に対し、０．２重量部以上３０重量部以下含有する２液型硬化性樹脂組成物
である
補強ピン固定工法。
【００１６】
［４］
前記補強ピンは前記頭部に大径部を有し、当該大径部の外径（Ｄ）が、前記ピン挿入孔の内径より大きく、前記ピン挿入孔が穿設された前記目地部の前記隣接する前記タイル同士の間の幅より小さく、
前記補強ピンの、前記大径部から前記先端に向かう部分の最大外径（ｄ）が前記大径部の外径（Ｄ）より小さく、前記ピン挿入孔の内径より大きく、
前記補強ピンの、前記頭部の頂点から前記先端までの長さ（Ｈ）が前記ピン挿入孔の深さより短いものである［３］の補強ピン固定工法。
【発明の効果】
【００１７】
この発明によれば、構造物等の補修において、適切な強度と柔軟性、作業性とを兼ね備えていて、硬化後は躯体コンクリートの伸縮に対応する強度と柔軟性とを併せ持つ新規な硬化性組成物を用いた浮き部の補修工法と、補強ピン固定工法を提供することができる。
【図面の簡単な説明】
【００１８】
【図１】この発明が提案する壁等の浮き部の補修工法に使用される押え冶具の一例を説明する斜視図。
【図２】図１図示の冶具の平面図。
【図３】図１図示の押え冶具の断面を表す図であって、（ａ）は図２のＡ−Ａ線断面図、（ｂ）はＢ−Ｂ線断面図、（ｃ）はＣ−Ｃ断面図。
【図４】この発明が提案する壁等の浮き部の補修工法に使用される押え冶具の他の一例を説明する斜視図。
【図５】この発明が提案する壁等の浮き部の補修工法、補強ピン固定工法が適用されるタイル貼り外壁の一例を説明する一部を省略した斜視図。
【図６】図５図示のタイル貼り外壁の平面図。
【図７】図５、図６図示のタイル貼り外壁に２個の冶具押さえ用アンカー孔と、１個のピン挿入孔が穿設された状態を表す平面図。
【図８】図７図示の状態のタイル貼り外壁に押え冶具を当接させた状態を説明する一部を省略した平面図。
【図９】図８図示の状態の次に、押え冶具が備えている冶具押さえ用アンカー挿入孔を介して冶具押さえ用アンカーをタイル貼り外壁に螺入、固定し、押え冶具をタイル貼り外壁に固定する状態を説明する平面図。
【図１０】図９図示の状態の次に、図７図示の状態でタイル貼り外壁に形成されていたピン挿入孔に硬化性組成物を充填する状態を説明する図。
【図１１】図１０図示の状態の次のピンニング工程で、補強ピンが、ピン挿入孔に打ち込まれた状態を説明する平面図。
【図１２】図１１図示の工程の後、一方の冶具押さえ用アンカーを取り外し、他方の冶具押さえ用アンカーの位置を支点として、冶具を１８０度回転させて、隣接する次の補修位置に押え冶具を移動させた状態を説明する平面図。
【図１３】補修工程、補強ピン固定工程が完了したタイル貼り外壁の平面図。
【図１４】本発明の浮き部の補修工法、補強ピン固定工法に使用される補強ピンの一例を説明する概念図であって、（ａ）は側面図、（ｂ）は上側から見た斜視図。
【図１５】図７に対応する図であって、ピン挿入孔が穿設された状態の一部を省略した断面図。
【図１６】図１０に対応する図であって、ピン挿入孔に硬化性組成物が充填された状態の一部を省略した断面図。
【図１７】図１１に対応する図であって、ピンニング工程で、図１４図示の補強ピンがピン挿入孔に打ち込まれた状態の一部を省略した断面図。
【図１８】図１３に対応する図であって、図１４図示の補強ピンを使用した浮き部の補修工程、補強ピン固定工程が完了した状態の一部を省略した断面図。
【図１９】タイル貼り外壁に生じた浮きの補修に適用されるアンカーピンニング部分エポキシ樹脂注入工法が本発明の工法を適用して実施される場合の工程を説明するフロー図。
【発明を実施するための形態】
【００１９】
＜硬化性組成物の実施形態＞
この実施形態に使用される硬化性組成物について説明する。
【００２０】
壁や柱等のコンクリート構造物、及び建造物の躯体に接着されたモルタルやタイル等には、様々な外部要因（例えば、寒暖差、雨水や太陽光の照射等）によって劣化や損傷が発生する。そのため、当該劣化や損傷を補修することが要求され、係る補修の方法としては、例えば、ひび割れに専用の注入器具を用いて液状エポキシ樹脂を注入する方法や、タイル等の浮きに対してはアンカーピンを躯体コンクリートまで打ち込んでエポキシ樹脂で固定する方法等が採用されている。しかしながら、通常、エポキシ樹脂の硬度は高いので、寒暖差等によるコンクリートの伸縮にエポキシ樹脂が追従できない場合があり、補修に用いる硬化性組成物に柔軟性を発揮させることが要求される。
【００２１】
そこで、本発明者は、硬化性組成物の硬化物に所定の強度と所定の柔軟性とを兼ね備えさせるべく検討した結果、Ａ液に含まれるエポキシ樹脂の、架橋性ケイ素基含有有機重合体に対する比率を所定の比率にし、Ｂ液に含まれるアミンとして３級アミンを採用すると共に３級アミンのエポキシ樹脂に対する比率を所定の比率にすることで、硬化物に所定の強度と所定の柔軟性とを兼ね備えさせ得ることを見出した。なお、所定の強度はタイルに関するＪＩＳ規格（外装タイル張り用有機系接着剤：ＪＩＳ  Ａ５５５７）に準拠した強度であり、所定の柔軟性は注入による補修に関するＪＩＳ規格（建築補修用及び建築補強用エポキシ樹脂：ＪＩＳ  Ａ６０２４）に準拠した柔軟性である。
【００２２】
具体的に、本発明に係る２液型硬化性樹脂組成物は、Ａ液とＢ液とを混合することで硬化する２液型硬化性樹脂組成物である。そして、Ａ液はエポキシ樹脂を含有し、Ｂ液は３級アミンを含有する。架橋性ケイ素基含有有機重合体、充填剤、希釈剤、シランカップリング剤、触媒は、Ａ液又はＢ液のいずれか、又は両方に含有される。すなわち、エポキシ樹脂を含有する液と３級アミンを含有する液とが別々であれば、他の材料はＡ液とＢ液とのいずれに含まれていてもよい。ここで、エポキシ樹脂は、架橋性ケイ素基含有有機重合体１００重量部に対し、１０重量部以上１００重量部以下であることが好ましい。また、３級アミンは、エポキシ樹脂１００重量部に対し、０．２重量部以上３０重量部以下であることが好ましい。
【００２３】
［架橋性ケイ素基含有有機重合体］
架橋性ケイ素基含有有機重合体の架橋性ケイ素基（反応性ケイ素基）は、ケイ素原子に結合した水酸基又は加水分解性基を有し、シロキサン結合を形成することにより架橋し得る基である。架橋性ケイ素基としては、例えば、一般式（１）で示される基が好ましい。
【化１】
2020007745.tif 000002
【００２４】
式（１）中、Ｒ１は、有機基を示す。なお、Ｒ１は、炭素数が１〜２０の炭化水素基が好ましい。これらの中でＲ１は、特にメチル基が好ましい。Ｒ１は、置換基を有していてもよい。Ｒ１が２個以上存在する場合、複数のＲ１は同一であっても、異なっていてもよい。Ｘは水酸基、又は加水分解性基を示し、Ｘが２個以上存在する場合、複数のＸは同一であっても、異なっていてもよい。ａは０、１、２又は３の整数のいずれかである。硬化性を考慮し、十分な硬化速度を有する組成物を得るためには、式（１）においてａは２以上が好ましく、３がより好ましい。十分な柔軟性を有する組成物を得るためには、ａは２が好ましい。
【００２５】
加水分解性基や水酸基は１個のケイ素原子に１〜３個の範囲で結合することができる。加水分解性基や水酸基が架橋性ケイ素基中に２個以上結合する場合には、それらは同一であっても、異なっていてもよい。
【００２６】
Ｘで示される加水分解性基としては、特に限定されない。例えば、アルコキシ基、アシルオキシ基、ケトキシメート基、アミノオキシ基、アルケニルオキシ基等が挙げられる。これらの中では、加水分解性が穏やかで取扱いやすいという観点からアルコキシ基が好ましい。アルコキシ基の中では炭素数の少ない基の方が反応性が高く、メトキシ基＞エトキシ基＞プロポキシ基の順のように炭素数が多くなるほどに反応性が低くなる。目的や用途に応じて選択できるが、通常、メトキシ基やエトキシ基が用いられる。
【００２７】
架橋性ケイ素基としては、例えば、トリメトキシシリル基、トリエトキシシリル基等のトリアルコキシシリル基、−Ｓｉ（ＯＲ）３、メチルジメトキシシリル基、メチルジエトキシシリル基等のジアルコキシシリル基、−ＳｉＲ１（ＯＲ）２が挙げられる。ここでＲはメチル基やエチル基等のアルキル基である。また、架橋性ケイ素基は１種で用いても、２種以上併用してもよい。架橋性ケイ素基は、主鎖又は側鎖、若しくはいずれに結合していてもよい。組成物の硬化物の引張特性等の硬化物の物性が優れる観点からは、架橋性ケイ素基が分子鎖末端に存在することが好ましい。架橋性ケイ素基含有有機重合体において、架橋性ケイ素基は、有機重合体１分子中に平均して１．０個以上５個以下存在することが好ましく、１．１〜３個存在することがより好ましい。
【００２８】
架橋性ケイ素基含有有機重合体の主鎖骨格としては、具体的には、ポリオキシプロピレン、ポリオキシテトラメチレン、ポリオキシエチレン−ポリオキシプロピレン共重合体等のポリオキシアルキレン系重合体；エチレン−プロピレン系共重合体、ポリイソブチレン、ポリイソプレン、ポリブタジエン、これらのポリオレフィン系重合体に水素添加して得られる水添ポリオレフィン系重合体等の炭化水素系重合体；アジピン酸等の２塩基酸とグリコールとの縮合、又はラクトン類の開環重合で得られるポリエステル系重合体；エチル（メタ）アクリレート、ブチル（メタ）アクリレート等のモノマーをラジカル重合して得られる（メタ）アクリル酸エステル系重合体；（メタ）アクリル酸エステル系モノマー、酢酸ビニル、アクリロニトリル、スチレン等のモノマーをラジカル重合して得られるビニル系重合体；有機重合体中でのビニルモノマーを重合して得られるグラフト重合体；ポリサルファイド系重合体；ポリアミド系重合体；ポリカーボネート系重合体；ジアリルフタレート系重合体等が挙げられる。これらの骨格は、架橋性ケイ素基含有有機重合体の中に単独で含まれていても、２種類以上がブロック若しくはランダムに含まれていてもよい。
【００２９】
更に、ポリイソブチレン、水添ポリイソプレン、水添ポリブタジエン等の飽和炭化水素系重合体や、ポリオキシアルキレン系重合体、（メタ）アクリル酸エステル系重合体は比較的ガラス転移温度が低く、得られる硬化物が耐寒性に優れることから好ましい。また、ポリオキシアルキレン系重合体、及び（メタ）アクリル酸エステル系重合体は、透湿性が高く、深部硬化性に優れることから特に好ましい。
【００３０】
２液型硬化性樹脂組成物の硬化物に求められる柔軟性（大きい伸び特性）や所定の強度を発揮させる観点から、これらの中では、オキシアルキレン系重合体、（メタ）アクリル酸エステル系重合体、若しくはこれらの混合物が主鎖骨格として好ましい。
【００３１】
ポリオキシアルキレン系重合体は、本質的に一般式（２）で示される繰り返し単位を有する重合体である。
【００３２】
−Ｒ２−Ｏ−・・・（２）
【００３３】
一般式（２）中、Ｒ２は炭素数が１〜１４の直鎖状若しくは分岐アルキレン基であり、炭素数が１〜１４の直鎖状若しくは分岐アルキレン基が好ましく、炭素数が２〜４の直鎖状若しくは分岐アルキレン基が更に好ましい。
【００３４】
一般式（２）で示される繰り返し単位の具体例としては、−ＣＨ２Ｏ−、−ＣＨ２ＣＨ２Ｏ−、−ＣＨ２ＣＨ（ＣＨ３）Ｏ−、−ＣＨ２ＣＨ（Ｃ２Ｈ５）Ｏ−、−ＣＨ２Ｃ（ＣＨ３）２Ｏ−、−ＣＨ２ＣＨ２ＣＨ２ＣＨ２Ｏ−等が挙げられる。ポリオキシアルキレン系重合体の主鎖骨格は、１種類だけの繰り返し単位からなってもよいし、２種類以上の繰り返し単位からなってもよい。特にオキシプロピレンを主成分とする重合体からなる主鎖骨格が好ましい。
【００３５】
架橋性ケイ素基を有するオキシアルキレン系重合体の分子量は、硬化物の初期の引張特性である引張モジュラスを小さくし、破断時伸びを大きくするため高い分子量が好ましい。本発明においては、オキシアルキレン系重合体の数平均分子量の下限としては１５，０００が好ましく、１８，０００以上が更に好ましく、２０，０００以上がより好ましい。分子量が高くなると重合体の粘度が上昇して組成物の粘度も上昇するので、数平均分子量が２０，０００以上の重合体を一部に含む重合体も好ましい。また、数平均分子量の上限は５０，０００、更には４０，０００が好ましい。なお、本発明に係る数平均分子量は、ゲルパーミエーションクロマトグラフィーによるポリスチレン換算分子量である。数平均分子量が１５，０００未満の場合、引張モジュラスや破断時伸びが十分でない場合があり、５０，０００を超えると組成物の粘度が大きくなり作業性が低下することがある。
【００３６】
ポリオキシアルキレン系重合体において架橋性ケイ素基の含有量を適度に低下させると、硬化物における架橋密度が低下するので、初期においてより柔軟な硬化物になり、モジュラス特性が小さくなると共に破断時伸び特性が大きくなる。ポリオキシアルキレン系重合体において架橋性ケイ素基は、重合体１分子中に平均して１．２個以上２．８個以下存在することが好ましく、１．３個以上２．６個以下存在することがより好ましく、１．４個以上２．４個以下存在することが更に好ましい。分子中に含まれる架橋性ケイ素基の数が１個未満になると硬化性が不十分になり、また多すぎると網目構造があまりに密になるため良好な機械特性を示さなくなる。そして、主鎖骨格が直鎖である２官能の重合体の場合、当該重合体の架橋性ケイ素基は、重合体１分子中に平均して１．２個以上１．９個未満存在することが好ましく、１．２５個以上１．８個以下存在することがより好ましく、１．３個以上１．７個未満存在することが更に好ましい。
【００３７】
架橋性ケイ素基を有するオキシアルキレン系重合体は直鎖状でも分岐を有してもよい。引張モジュラスを小さくする観点からは、架橋性ケイ素基を有するオキシアルキレン系重合体は直鎖状の重合体が好ましい。特に、無可塑配合の組成物を製造する場合、直鎖状であることが好ましい。また、架橋性ケイ素基を有するオキシアルキレン系重合体の分子量分布（Ｍｗ／Ｍｎ）は２以下、特には１．６以下が好ましい。
【００３８】
ポリオキシアルキレン系重合体の合成法としては、例えば、ＫＯＨのようなアルカリ触媒による重合法、例えば、複金属シアン化物錯体触媒による重合法等が挙げられるが、特に限定されない。複金属シアン化物錯体触媒による重合法によれば数平均分子量６，０００以上、Ｍｗ／Ｍｎが１．６以下の高分子量で分子量分布が狭いポリオキシアルキレン系重合体を得ることができる。
【００３９】
ポリオキシアルキレン系重合体の主鎖骨格中にはウレタン結合成分等の他の成分を含んでいてもよい。ウレタン結合成分としては、例えば、トルエン（トリレン）ジイソシアネート、ジフェニルメタンジイソシアネート等の芳香族系ポリイソシアネート；イソフォロンジイソシアネート等の脂肪族系ポリイソシアネートと水酸基を有するポリオキシアルキレン系重合体との反応から得られる成分を挙げることができる。
【００４０】
分子中に不飽和基、水酸基、エポキシ基、又はイソシアネート基等の官能基を有するポリオキシアルキレン系重合体に、この官能基に対して反応性を有する官能基、並びに架橋性ケイ素基を反応させることで、ポリオキシアルキレン系重合体へ架橋性ケイ素基を導入できる（以下、高分子反応法という）。
【００４１】
高分子反応法の例として、不飽和基含有ポリオキシアルキレン系重合体に架橋性ケイ素基を有するヒドロシランや、架橋性ケイ素基を有するメルカプト化合物を作用させてヒドロシリル化やメルカプト化し、架橋性ケイ素基を有するポリオキシアルキレン系重合体を得る方法を挙げることができる。不飽和基含有ポリオキシアルキレン系重合体は水酸基等の官能基を有する有機重合体に、この官能基に対して反応性を示す活性基及び不飽和基を有する有機化合物を反応させ、不飽和基を含有するポリオキシアルキレン系重合体を得ることができる。
【００４２】
また、高分子反応法の他の例として、末端に水酸基を有するポリオキシアルキレン系重合体とイソシアネート基、並びに架橋性ケイ素基とを反応させる方法や、末端にイソシアネート基を有するポリオキシアルキレン系重合体と水酸基やアミノ基等の活性水素基、並びに架橋性ケイ素基とを反応させる方法を挙げることができる。イソシアネート化合物を用いると、架橋性ケイ素基を有するポリオキシアルキレン系重合体を容易に得ることができる。
【００４３】
架橋性ケイ素基を有するポリオキシアルキレン系重合体は、単独で使用しても、２種以上併用してもよい。
【００４４】
（メタ）アクリル酸エステル系重合体の主鎖を構成する（メタ）アクリル酸エステル系モノマーとしては、各種のモノマーを用いることができる。例えば、アクリル酸等の（メタ）アクリル酸系モノマー；（メタ）アクリル酸メチル、（メタ）アクリル酸エチル、（メタ）アクリル酸ｎ−ブチル、（メタ）アクリル酸２−エチルヘキシル、（メタ）アクリル酸ステアリル等の（メタ）アクリル酸アルキルエステル系モノマー；脂環式（メタ）アクリル酸エステル系モノマー；芳香族（メタ）アクリル酸エステル系モノマー；（メタ）アクリル酸２−メトキシエチル等の（メタ）アクリル酸エステル系モノマー；γ−（メタクリロイルオキシプロピル）トリメトキシシラン、γ−（メタクリロイルオキシプロピル）ジメトキシメチルシラン等のシリル基含有（メタ）アクリル酸エステル系モノマー；（メタ）アクリル酸の誘導体；フッ素含有（メタ）アクリル酸エステル系モノマー等が挙げられる。
【００４５】
（メタ）アクリル酸エステル系重合体では、（メタ）アクリル酸エステル系モノマーと共に、以下のビニル系モノマーを共重合することもできる。ビニル系モノマーを例示すると、スチレン、無水マレイン酸、酢酸ビニル等が挙げられる。また、単量体単位（以下、他の単量体単位とも称する）として、これら以外にアクリル酸、グリシジルアクリレートを含有してもよい。
【００４６】
これらは、単独で用いても、複数を共重合させてもよい。生成物の物性等の観点からは、（メタ）アクリル酸系モノマーからなる重合体が好ましい。また、１種又は２種以上の（メタ）アクリル酸アルキルエステルモノマーを用い、必要に応じて他の（メタ）アクリル酸モノマーを併用した（メタ）アクリル酸エステル系重合体がより好ましい。更に、シリル基含有（メタ）アクリル酸エステル系モノマーを併用することで、（メタ）アクリル酸エステル系重合体中のケイ素基の数を制御できる。接着性が良いことからメタクリル酸エステルモノマーからなるメタクリル酸エステル系重合体が特に好ましい。また、低粘度化、柔軟性の付与、粘着性の付与をする場合、アクリル酸エステルモノマーを適宜用いることが好ましい。なお、本発明において、（メタ）アクリル酸とは、アクリル酸及び／又はメタクリル酸を表す。
【００４７】
（メタ）アクリル酸エステル系重合体の製造方法は、例えば、ラジカル重合反応を用いたラジカル重合法を用いることができる。ラジカル重合法としては、重合開始剤を用いて所定の単量体単位を共重合させるラジカル重合法（フリーラジカル重合法）や、末端等の制御された位置に反応性シリル基を導入できる制御ラジカル重合法が挙げられる。ただし、重合開始剤としてアゾ系化合物、過酸化物等を用いるフリーラジカル重合法で得られる重合体は、分子量分布の値が一般に２以上と大きく、粘度が高くなる。したがって、分子量分布が狭く、粘度の低い（メタ）アクリル酸エステル系重合体であって、高い割合で分子鎖末端に架橋性官能基を有する（メタ）アクリル酸エステル系重合体を得る場合には、制御ラジカル重合法を用いることが好ましい。
【００４８】
制御ラジカル重合法としては、特定の官能基を有する連鎖移動剤を用いたフリーラジカル重合法やリビングラジカル重合法が挙げられる。付加−開裂移動反応（ReversibleAddition-FragmentationchainTransfer；ＲＡＦＴ）重合法、遷移金属錯体を用いたラジカル重合法（Transition-Metal-MediatedLivingRadicalPolymerization）、原子移動ラジカル重合法（Atom-Transfer-Radical-Polymerization；ＡＴＲＰ）等の等のリビングラジカル重合法を採用することが好ましい。また、反応性シリル基を有するチオール化合物を用いた反応や、反応性シリル基を有するチオール化合物、及びメタロセン化合物を用いた反応も好ましい。
【００４９】
これらの架橋性ケイ素基を有する有機重合体は、単独で用いても、２種以上併用してもよい。具体的には、架橋性ケイ素基を有するポリオキシアルキレン系重合体、架橋性ケイ素基を有する飽和炭化水素系重合体、並びに架橋性ケイ素基を有する（メタ）アクリル酸エステル系重合体からなる群から選択される２種以上をブレンドした有機重合体も用いることができる。特に、架橋性ケイ素基を有するポリオキシアルキレン系重合体と架橋性ケイ素基を有する（メタ）アクリル酸エステル系重合体とをブレンドした有機重合体が優れた特性を有する。本発明に係る２液型硬化性樹脂組成物に適用すると、最大荷重時の伸長率、及び接着力を高めることができる。また、粘度が異なる架橋性ケイ素基を有する有機重合体を２種以上併用する場合、Ａ液とＢ液を混合した混合組成物の粘度を調整し、注入性を高めるための希釈剤として機能するため、それらのうちの少なくとも１種を後述する希釈剤として取り扱うことができる。
【００５０】
架橋性ケイ素基を有するポリオキシアルキレン系重合体と架橋性ケイ素基を有する（メタ）アクリル酸エステル系重合体とをブレンドした有機重合体の製造方法としては、様々な方法が挙げられる。例えば、架橋性ケイ素基を有し、分子鎖が実質的に、一般式（３）：
−ＣＨ２−Ｃ（Ｒ３）（ＣＯＯＲ４）−  ・・・（３）
（式中、Ｒ３は水素原子又はメチル基、Ｒ４は炭素数が１〜５のアルキル基を示す）で表される（メタ）アクリル酸エステル単量体単位と、一般式（４）：
−ＣＨ２−Ｃ（Ｒ３）（ＣＯＯＲ５）−  ・・・（４）
（式中、Ｒ３は前記に同じ、Ｒ５は炭素数が６以上のアルキル基を示す）で表される（メタ）アクリル酸エステル単量体単位からなる共重合体に、架橋性ケイ素基を有するポリオキシアルキレン系重合体をブレンドして製造する方法が挙げられる。
【００５１】
一般式（３）のＲ４としては、例えば、メチル基、エチル基、プロピル基、ｎ−ブチル基、ｔ−ブチル基等の炭素数が１〜５、好ましくは炭素数が１〜４、更に好ましくは炭素数が１〜２のアルキル基が挙げられる。なお、Ｒ４のアルキル基は単独でもよく、２種以上混合していてもよい。
【００５２】
一般式（４）のＲ５としては、例えば、２−エチルヘキシル基、ラウリル基、ステアリル基等の炭素数が６以上、通常は炭素数が７〜３０、好ましくは炭素数が８〜２０の長鎖のアルキル基が挙げられる。なお、Ｒ５のアルキル基はＲ４の場合と同様、単独でも２種以上混合してもよい。
【００５３】
（メタ）アクリル酸エステル系共重合体の分子鎖は実質的に式（３）及び式（４）の単量体単位からなる。ここで、「実質的に」とは、共重合体中に存在する式（３）及び式（４）の単量体単位の合計が５０質量％を越えることを意味する。式（３）及び式（４）の単量体単位の合計は好ましくは７０質量％以上である。また式（３）の単量体単位と式（４）の単量体単位との存在比は、質量比で９５：５〜４０：６０が好ましく、９０：１０〜６０：４０が更に好ましい。
【００５４】
架橋性ケイ素基を有するポリオキシアルキレン系重合体と架橋性ケイ素基を有する（メタ）アクリル酸エステル系重合体とをブレンドした有機重合体の製造方法に用いられる架橋性ケイ素基を有する（メタ）アクリル酸エステル系重合体として、例えば、架橋性ケイ素基を有し、分子鎖が実質的に（１）炭素数が１〜８のアルキル基を有する（メタ）アクリル酸アルキルエステル単量体単位と、（２）炭素数が１０以上のアルキル基を有する（メタ）アクリル酸アルキルエステル単量体単位とを含有する（メタ）アクリル酸エステル系共重合体等の（メタ）アクリル酸エステル系共重合体も用いることができる。
【００５５】
（メタ）アクリル酸エステル系重合体の数平均分子量は、（メタ）アクリル酸エステル系重合体のガラス転移温度（Ｔｇ）が０℃未満の場合、例えば（メタ）アクリル酸エステル系重合体がアクリル酸ブチル単量体単位から主として構成される場合、２０，０００以上が好ましく、３０，０００以上がより好ましく、３５，０００以上が更に好ましく、４０，０００以上が特に好ましい。また、（メタ）アクリル酸エステル系重合体のガラス転移温度（Ｔｇ）が０℃以上の場合、例えば（メタ）アクリル酸エステル系重合体がメタクリル酸メチル単量体単位から主として構成される場合、数平均分子量は、６００以上１０，０００以下が好ましく、６００以上５，０００以下がより好ましく、１，０００以上４，５００以下が更に好ましい。数平均分子量をこの範囲とすることにより、架橋性ケイ素基を有するポリオキシアルキレン系重合体との相溶性が向上する。（メタ）アクリル酸エステル系重合体は、単独で用いても、２種以上併用してもよい。架橋性ケイ素基を有するポリオキシアルキレン系重合体と架橋性ケイ素基を有する（メタ）アクリル酸エステル系重合体との配合比には特に制限はないが、（メタ）アクリル酸エステル系重合体のガラス転移温度（Ｔｇ）が０℃未満の場合、例えば（メタ）アクリル酸エステル系重合体がアクリル酸ブチル単量体単位から主として構成される場合、（メタ）アクリル酸エステル系重合体とポリオキシアルキレン系重合体との合計１００質量部に対して、（メタ）アクリル酸エステル系重合体が３０質量部以上９０質量部以下の範囲内であることが好ましく、４０質量部以上８０質量部以下の範囲内であることがより好ましく、５０質量部以上７０質量部以下の範囲内であることが更に好ましい。（メタ）アクリル酸エステル系重合体が９０質量部より多いと粘度が高くなり、作業性が悪化するため好ましくない。また、（メタ）アクリル酸エステル系重合体のガラス転移温度（Ｔｇ）が０℃以上の場合、例えば（メタ）アクリル酸エステル系重合体がメタクリル酸メチル単量体単位から主として構成される場合、（メタ）アクリル酸エステル系重合体とポリオキシアルキレン系重合体との合計１００質量部に対して、（メタ）アクリル酸エステル系重合体が１０質量部以上６０質量部以下の範囲内であることが好ましく、２０質量部以上５０質量部以下の範囲内がより好ましく、２５質量部以上４５質量部以下の範囲内が更に好ましい。（メタ）アクリル酸エステル系重合体が６０質量部より多いと粘度が高くなり、作業性が悪化するため好ましくない。
【００５６】
更に、本発明においては架橋性ケイ素基を有する飽和炭化水素系重合体と架橋性ケイ素基を有する（メタ）アクリル酸エステル系共重合体とをブレンドした有機重合体も用いることができる。架橋性ケイ素基を有する（メタ）アクリル酸エステル系共重合体をブレンドして得られる有機重合体の製造方法としては、他にも、架橋性ケイ素基を有する有機重合体の存在下で（メタ）アクリル酸エステル系単量体を重合する方法を利用できる。
【００５７】
［エポキシ樹脂］
エポキシ樹脂としては、エポキシ基を含有する各種の化合物が挙げられる。具体的に、エポキシ基を含有する化合物としては、例えば、ビスフェノールＡ系エポキシ樹脂、水添ビスフェノールＡ系エポキシ樹脂、ビスフェノールＦ系エポキシ樹脂、ノボラック型エポキシ樹脂、脂肪族環式エポキシ樹脂、臭素化エポキシ樹脂、ゴム変成エポキシ樹脂、ウレタン変成エポキシ樹脂、グリシジルエステル系化合物、エポキシ化ポリブタジエン、エポキシ化ＳＢＳ（ＳＢＳは、スチレン−ブタジエン−スチレン共重合体を示す。）等が挙げられる。
【００５８】
本発明においてエポキシ樹脂は、架橋性ケイ素基含有有機重合体１００重量部に対し、１０重量部以上含有することが好ましく、２０重量部以上含有することがより好ましく、３０重量部以上含有することが更に好ましい。また、エポキシ樹脂は、架橋性ケイ素基含有有機重合体１００重量部に対し、１００重量部以下であることが好ましい。
【００５９】
［充填材］
充填材としては、フュームドシリカ、沈降性シリカ、無水ケイ酸、及びカーボンブラック等の補強性充填材；炭酸カルシウム、炭酸マグネシウム、ケイソウ土、焼成クレー、クレー、タルク、硬化チタン、ベントナイト、有機ベントナイト、酸化第二鉄、酸化亜鉛、活性亜鉛華、中空バルーン等の充填材；石綿、ガラス繊維、及びフィラメント等の繊維状充填材等を用いることができる。
【００６０】
これらの充填材の添加により強度の高い硬化物を製造する場合は、主としてフュームドシリカ、カーボンブラック、表面処理微細炭酸カルシウム、及び表面処理膠質炭酸カルシウム等から選択される充填材を用いることが好ましい。また、低強度で高伸びの硬化物を製造する場合は、主として酸化チタン、炭酸カルシウム、炭酸マグネシウム、及びシラスバルーン等から選択される充填材を用いることが好ましい。これらの充填材は単独で用いても、２種類以上を混合してもよい。
【００６１】
充填材を用いる場合、架橋性ケイ素基含有有機重合体１００重量部に対し、１重量部以上３００重量部以下の範囲で用いることができ、５重量部以上２５０重量部以下の範囲で用いることが好ましく、５重量部以上１００重量部以下の範囲で用いることが更に好ましい。
【００６２】
［希釈剤］
希釈剤は、Ａ液とＢ液との混合組成物の注入性を向上させることができる。希釈剤としては、従来公知のものを用いることができるが、例えば、有機溶剤等の非反応性希釈剤や、上記の架橋性ケイ素基含有有機重合体で述べたような架橋性ケイ素基含有有機重合体や、グリシジルエーテル等のエポキシ系反応性希釈剤等の反応性希釈剤が挙げられる。非反応性希釈剤としては、例えば、メチルエチルケトン、シクロヘキサノン等のケトン類、トルエン、キシレン等の芳香族炭化水素類、メタノール、イソプロパノール、シクロヘキサノール等のアルコール類、シクロヘキサン、メチルシクロヘキサン等の脂環式炭化水素類、石油エーテル、石油ナフサ等の石油系溶剤類、セロソルブ、ブチルセロソルブ等のセロソルブ類、カルビトール、ブチルカルビトール等のカルビトール類、酢酸エチル、酢酸ブチル、セロソルブアセテート、ブチルセロソルブアセテート、カルビトールアセテート、ブチルカルビトールアセテート、エチルジグリコールアセテート、ジエチレングリコールモノエチルエーテルアセテート等のエステル類等を挙げることができる。これらは単独で使用してもよく、２種以上を混合して使用してもよい。Ａ液とＢ液とを混合して得られる硬化物の性能維持の観点からは、反応性希釈剤を用いることが好ましい。また、反応性希釈剤としては、接着性に優れる点から上記の架橋性ケイ素基含有有機重合体を用いることが好ましい。希釈剤としては、２液型硬化性樹脂組成物の硬化中等に揮発することを抑制する観点から常温（２３℃）で沸点が１００℃以上である有機化合物を用いることが好ましい。
【００６３】
希釈剤の配合割合は、架橋性ケイ素基含有有機重合体１００質量部に対して、１重量部以上３００重量部以下が好ましく、５重量部以上１００重量部以下がより好ましい。これら希釈剤は、単独で用いることも２種類以上を併用することもできる。
【００６４】
［シランカップリング剤］
シランカップリング剤としては、例えば、γ−グリシドキシプロピルトリメトキシシラン、γ−グリシドキシプロピルトリエトキシシラン、γ−グリシドキシプロピルメチルジメトキシシラン、β−（３，４−エポキシシクロヘキシル）エチルトリメトキシシラン等のエポキシ基含有シラン類；γ−アミノプロピルトリメトキシシラン、γ−アミノプロピルトリエトキシシラン、γ−アミノプロピルメチルジメトキシシラン、Ｎ−２−（アミノエチル）−３−アミノプロピルトリメトキシシラン、Ｎ−（β−アミノエチル）−γ−アミノプロピルトリエトキシシラン、Ｎ−（β−アミノエチル）−γ−アミノプロピルメチルジメトキシシラン、１，３−ジアミノイソプロピルトリメトキシシラン等のアミノ基含有シラン類；Ｎ−（１，３−ジメチルブチリデン）−３−（トリエトキシシリル）−１−プロパンアミン、Ｎ−（１，３−ジメチルブチリデン）−３−（トリメトキシシリル）−１−プロパンアミン等のケチミン型シラン類；γ−メルカプトプロピルトリメトキシシラン、γ−メルカプトプロピルメチルジメトキシシラン等のメルカプト基含有シラン類；ビニルメトキシシラン、ビニルトリメトキシシラン、ビニルトリエトキシシラン、γ−メタクリロイルオキシプロピルトリメトキシシラン、γ−アクリロイルオキシプロピルメチルジメトキシシラン等のビニル型不飽和基含有シラン類；γ−クロロプロピルトリメトキシシラン等の塩素原子含有シラン類；γ−イソシアネートプロピルトリエトキシシラン、γ−イソシアネートプロピルメチルジメトキシシラン等のイソシアネート含有シラン類；ヘキシルトリメトキシシラン、ヘキシルトリエトキシシラン、デシルトリメトキシシラン等のアルキルシラン類；フェニルトリメトキシシラン、フェニルトリエトキシシラン、ジフェニルジメトキシシラン、ジフェニルジエトキシシラン等のフェニル基含有シラン類等が挙げられる。また、アミノ基含有シラン類とシラン類を含むエポキシ基含有化合物、イソシアネート基含有化合物、（メタ）アクリロイル基含有化合物とを反応させて、アミノ基を変性した変性アミノ基含有シラン類を用いることもできる。特に、アミノ基含有シラン類や、変性アミノ基含有シラン類は、更に接着性の向上に効果があるため好ましい。
【００６５】
シランカップリング剤の配合割合は、架橋性ケイ素基含有有機重合体１００質量部に対して、０．２重量部以上２０重量部以下が好ましく、０．５重量部以上１０重量部以下がより好ましく、１．０重量部以上５重量部以下が更に好ましい。これらのシランカップリング剤は、単独で用いることも２種類以上を併用することもできる。
【００６６】
［触媒］
本発明に係る触媒は、架橋性ケイ素基含有有機重合体の硬化触媒として作用する。硬化触媒としては、従来公知の化合物を用いることができ、特に限定されないが、例えば、ジブチル錫ジラウレート、ジブチル錫ジアセテート、ジオクチル錫オキサイドとシリケート化合物との反応物、ジブチル錫オキサイドとフタル酸エステルとの反応物等の有機錫化合物；カルボン酸錫、カルボン酸ビスマス、カルボン酸鉄等のカルボン酸金属塩；脂肪族アミン類、芳香族アミン類；バーサチック酸等のカルボン酸；ジイソプロポキシチタンビス（エチルアセトセテート）等のチタン化合物、アルミニウム化合物類等のアルコキシ金属；無機酸；三フッ化ホウ素エチルアミン錯体等の三フッ化ホウ素錯体；アルミニウムモノアセチルアセトネートビス（エチルアセトアセテート）等の金属キレート化合物；Ｓｉ−Ｆ結合を有するケイ素化合物等を用いることができる。
【００６７】
硬化触媒は、架橋性ケイ素基含有有機重合体の１００重量部に対して、０．１重量部以上２０重量部以下の範囲で用いることが好ましい。
【００６８】
［３級アミン］
３級アミンとしては、トリエチルアミン、トリプロピルアミン、トリイソプロピルアミン、トリブチルアミン、トリイソブチルアミン、トリターシャリーブチルアミン、トリアミルアミン、トリヘキシルアミン、トリオクチルアミン、トリ２−エチルヘキシルアミン、メチルジ−２−エチルヘキシルアミン、ジブチル２−エチルヘキシルアミン、トリヘキサデシルアミン、トリベンジルアミン等のモノアミン；テトラメチル１，２−ジアミノエタン、テトラメチル１，３−ジアミノプロパン、テトラメチルヘキサメチレンジアミン、ペンタメチルジエチレントリアミン等のポリアミン；トリエチレンジアミン；Ｎ−エチルモルフォリン、ビス（モルホリノエチル）エーテル、２，２’−ジモルホリノジエチルエーテル、ビス（２，６−ジメチルモルホリノエチル）エーテル、ビス（３，５−ジメチルモルホリノエチル）エーテル、ビス（３，６−ジメチルモルホリノエチル）エーテル、４−（３，５−ジメチルモルホリノ）−４’−（３，６−ジメチルモルホリノ）ジエチルエーテル等のモルホリン化合物、ベンジルジメチルアミン、２，４，６−トリス（ジメチルアミノメチル）フェノール等が挙げられる。
【００６９】
本発明において３級アミンは、エポキシ樹脂１００重量部に対し、０．２重量部以上含有することが好ましく、１重量部以上含有することがより好ましく、２重量部以上含有することが更に好ましい。また、３級アミンは、エポキシ樹脂１００重量部に対し、３０重量部以下含有することが好ましく、２０重量部以下含有することがより好ましい。
【００７０】
［その他の添加剤］
本発明に係る２液型硬化性樹脂組成物には、２液型硬化性樹脂組成物の物性等を損なわない範囲で必要に応じ、粘着付与樹脂、Ａ液若しくはＢ液に含有される充填剤とは異なる充填剤、Ａ液若しくはＢ液に含有されるシランカップリング剤とは異なるシランカップリング剤、増量剤、可塑剤、水分吸収剤、硬化触媒、引張特性等を改善する物性調整剤、補強剤、着色剤、難燃剤、タレ防止剤、酸化防止剤、老化防止剤、紫外線吸収剤、溶剤、香料、顔料、染料、フィラー、希釈剤等の各種添加剤を加えてもよい。
【００７１】
［Ａ液及びＢ液の調製方法］
本発明の２液型硬化性樹脂組成物のＡ液及びＢ液は、所定の配合物質を所定量秤量し、配合することで調製できる。調製法に特に限定はなく、例えば上記した成分を配合し、ミキサー、ロール、ニーダー等を用いて混練したり、適した溶剤を少量使用して成分を溶解させ、混合したりする等の通常の方法を用いることができる。
【００７２】
例えば、Ａ液は、エポキシ樹脂と、架橋性ケイ素基含有有機重合体、充填剤、希釈剤、シランカップリング剤、触媒、及び必要に応じて用いられるその他の添加剤からなる群から選択される配合物質とを配合して調整される。ただし、エポキシ樹脂を除く他の配合物質は、Ｂ液に配合してもよい。同様に、Ｂ液は、３級アミンと、架橋性ケイ素基含有有機重合体、充填剤、希釈剤、シランカップリング剤、触媒、及び必要に応じて用いられるその他の添加剤からなる群から選択される配合物質とを配合して調整される。ただし、３級アミンを除く他の配合物質は、Ａ液に配合してもよい。ここで、架橋性ケイ素基含有有機重合体、充填剤、希釈剤、シランカップリング剤、及び触媒については、Ａ液又はＢ液の少なくともいずれかに配合することを要する。すなわち、例えば、架橋性ケイ素基含有有機重合体をＡ液に配合しない場合、架橋性ケイ素基含有有機重合体はＢ液に配合することを要し、架橋性ケイ素基含有有機重合体をＢ液に配合しない場合はＡ液に配合することを要する。また、架橋性ケイ素基含有有機重合体をＡ液及びＢ液の双方に配合してもよい。充填剤、希釈剤、シランカップリング剤、触媒についても同様に、Ａ液及び／又はＢ液に配合される。
【００７３】
なお、一例として、Ａ液は、架橋性ケイ素基含有有機重合体と、エポキシ樹脂と、充填剤とを配合して調製することができ、Ｂ液は、希釈剤と、シランカップリング剤と、触媒と、３級アミン化合物とを配合して調製することができるが、Ａ液を構成する配合物質の組み合わせ、及びＢ液を構成する配合物質の組み合わせはこれに限られない。
【００７４】
［２液型硬化性樹脂組成物の性質］
本発明の２液型硬化性樹脂組成物は、少なくとも架橋性ケイ素基含有有機重合体に対するエポキシ樹脂の比率、及び／又はエポキシ樹脂に対する３級アミンの比率を所定の比率にすることで、２液型硬化性樹脂組成物の初期粘度、粘度上昇率、最大引張強さ、破壊時の伸び、接着強さ、及び平面引張強さの少なくとも１つを所定の範囲にすることができ、その結果、硬化物に所定の強度と所定の柔軟性、作業性とを兼ね備えさせることができる。
【００７５】
（初期粘度）
Ａ液とＢ液とを混合し、硬化させることで本発明の２液型硬化性樹脂組成物の硬化物が得られる。ここで、Ａ液とＢ液とを常温（２３℃）で混合した時点（混合時）における粘度（初期粘度）は、下限値が１０Ｐａ・ｓ以上であることが好ましく、２０Ｐａ・ｓ以上であることがより好ましく、上限値が２００Ｐａ・ｓ以下であることが好ましく、１５０Ｐａ・ｓ以下であることがより好ましく、８０Ｐａ・ｓ以下であることが更に好ましい。なお、本発明において「混合時」とは、Ａ液とＢ液とを混合し、全量が実質的に均質になるまでヘラ等で１分間混合した時点をいうものとする。また、本発明において粘度とは、ＪＩＳ  Ｋ６８３３−１に準拠し、ＢＨ形粘度計を用いて測定される値である。
【００７６】
（粘度上昇率）
Ａ液とＢ液とを混合後、Ａ液とＢ液とを均質になるまでヘラ等により１分間混合した時点から３０分後の粘度、及び６０分後の粘度を初期粘度で除して算出される増粘率（粘度上昇率）はそれぞれ、以下の範囲であることが好ましい。粘度上昇率が以下の範囲であることで、複数の場所へ移動して使用する場合や、混合から使用までの時間が空いた場合など、Ａ液とＢ液との混合後、直ちに使用しなかった場合であっても良好な現場施工性を保持することができる。  
３０分後の増粘率：１．０倍以上２．０倍未満
６０分後の増粘率：１．０倍以上２．５倍未満
なお、増粘率は下記式より算出できる。但し、ｘ＝３０、若しくは６０である。  
増粘率（倍）＝（ｘ分後の粘度）／（初期粘度）
【００７７】
（最大引張強さ、破断時伸び）
Ａ液とＢ液とを混合し、硬化させて得られる硬化物の最大引張強さは、１．０ＭＰａ以上が好ましく、２．０ＭＰａ以上がより好ましい。また、当該硬化物の破断時伸びは、５０％以上が好ましく、１００％以上がより好ましい。なお、最大引張強さ、及び破断時伸びは、例えば、ＪＩＳ  Ａ６０２４に準拠して測定できる。
【００７８】
（接着強さ）
Ａ液とＢ液とを混合し、硬化させて得られる硬化物のＪＩＳ  Ａ６０２４に準拠した接着強さは、硬化物を２３℃５０％ＲＨ条件下にて１週間養生した場合、３．０ＭＰａ以上が好ましく、６．０ＭＰａ以上がより好ましい。また、硬化物を５℃２週間養生した場合、２３℃水中に１日浸漬させたモルタル試験片を用いて２３℃８５％ＲＨにて１週間養生した場合、及び２３℃５０％ＲＨ条件下にて１日養生後、６０℃温水６時間と６０℃恒温槽（乾燥）１８時間とのサイクルを３日間実施し、その後２３℃５０％ＲＨ条件下にて１日養生した場合の接着強さは、１．５ＭＰａ以上が好ましく、３．０ＭＰａ以上がより好ましい。
【００７９】
（平面引張強さ）
Ａ液とＢ液とを混合し、硬化させて得られる硬化物のＪＩＳ  Ａ５５５７に準拠した平面引張強さは、硬化物を２３℃５０％ＲＨにて４週間養生した場合、０．６Ｎ／ｍｍ２以上が好ましい。また、５℃４週間養生した場合、２３℃５０％ＲＨにて４週間養生した後に６０℃の飽和水酸化カルシウム水溶液に７日間浸漬した場合、２３℃５０％ＲＨにて４週間養生した後に８０℃恒温槽にて２週間養生した場合、及び２３℃５０％ＲＨにて４週間養生した後に気中凍結（−２０℃）２時間、水中融解（２０℃）１時間を１サイクルとし、２００サイクルした場合には、０．４Ｎ／ｍｍ２以上であることが好ましい。
【００８０】
［補修方法］
本発明の２液型硬化性樹脂組成物を、コンクリートの構造物の破損部、例えば、コンクリート表面等に生じているひび割れに、所定の注入器具を用いて注入する。これにより、２液型硬化性樹脂組成物がひび割れの奥まで侵入し、硬化することで、破損部が補修される。また、構造物表面に設けられているモルタルやタイル等の接着体が構造物表面から浮いている場合（浮いている個所を「浮き部」と称する）、浮き部が存在する領域にアンカーピンを構造物の躯体まで打ち込み、本発明の２液型硬化性樹脂組成物を塗布して固定するか、浮き部に２液型硬化性樹脂組成物を注入若しくは塗布して硬化させることで、浮き部が補修される。
【００８１】
［硬化性組成物の実施の形態の効果］
この実施形態の２液型硬化性樹脂組成物は、構造物等の補修において、適切な強度と柔軟性、作業性とを兼ね備えていて、硬化後は躯体コンクリートの伸縮に対応する強度と柔軟性とを併せ持つ２液型硬化性樹脂組成物である。この実施形態の２液型硬化性樹脂組成物は、架橋性ケイ素基含有有機重合体に対するエポキシ樹脂の比率、及び／又はエポキシ樹脂に対する３級アミンの比率を所定の比率にしたので、硬化して得られる硬化物に所定の強度、及び所定の柔軟性を発揮させることができる。
【００８２】
＜壁等の浮き部の補修工法の実施形態＞
この実施形態の壁等の浮き部の補修工法は、タイルの直貼り圧着工法で仕上げられているタイル貼り外壁に発生した浮きの生じているタイルである浮き部を補修する壁等の浮き部の補修工法であって、上述した実施形態の前記硬化性組成物を用いるものである。
【００８３】
この壁等の浮き部の補修工法は、次の工程を備えている。
【００８４】
前記浮き部における隣接する前記タイル同士の間の目地部にピン挿入用のピン挿入孔を穿設する工程、
前記浮き部における前記タイルを、前記外壁の外側から内側方向に向けて、押え冶具を用いて押さえつつ、前記ピン挿入孔に硬化性組成物を充填する工程、
前記硬化性組成物が充填された後の前記ピン挿入孔に、金属製の補強ピンを当該補強ピンの先端を先頭にして、当該先端の反対側になる頭部の頂点が前記隣接する前記タイル同士の間の目地部に埋まるまで打ち込込む補強ピン打ち込み工程、
前記硬化性組成物が硬化するまで養生する工程。
【００８５】
この実施形態の浮き部の補修工法によれば、浮き部における隣接するタイル同士の間の目地部にピン挿入用のピン挿入孔を穿設し、このピン挿入孔に金属製の補強ピンを打ち込む前に前記ピン挿入孔に硬化性組成物を充填するが、この際に、前記タイルを、前記外壁の外側から内側方向に向けて、押え冶具を用いて押さえている。これによって、ピン挿入孔に硬化性組成物を充填している工程で、剥離面積が拡大したり、前記タイルが外壁の外側に押し出されたり、さらには、このような押し出しによって破壊が生じてしまう、などといった障害の発生を確実に防止することができる。
【００８６】
また、ピン挿入孔への硬化性組成物充填後の打ち込み（ピンニング）工程において、補強ピンをその頭部が目地部に埋まるまでピン挿入孔に打ち込むことで、ピン挿入孔へ充填されていた硬化性組成物の余圧による補強ピンの浮き上がりを防止し、硬化性組成物がピン挿入孔から漏れ出してタイルを汚染するおそれを防止することが可能になる。
【００８７】
この実施形態の浮き部の補修工法では上述した実施形態の硬化性組成物を用いている。この硬化性組成物は、構造物等の補修において、適切な強度と柔軟性、作業性とを兼ね備えている。そこで、この実施形態の浮き部の補修工法によれば、簡単、容易にピン挿入孔に硬化性組成物を充填することができ、作業性を向上することができる。
【００８８】
この実施形態の浮き部の補修工法では、浮き部における浮きの生じているタイルを外壁の外側から内側方向に向けて押え冶具を用いて押さえつつピン挿入孔に硬化性組成物を充填する。この硬化性組成物は、良好な吐出容易性と、注入施工性とを発揮できるものである。そこで、注入圧力による押し出し障害等を解消して後述するように高性能を有する硬化性組成物を十分に充填して広げることができる。
【００８９】
また、前記硬化性組成物が硬化して、補強ピンの固定が終った後は、コンクリートビスとして金属製の前記補強ピンによる機械的な固定力と、硬化性組成物の硬化・接着による固定力を発揮させてより確実なアンカー効果を発揮させることができる。
【００９０】
更に、この実施形態で使用する硬化性組成物は、タイルに関するＪＩＳ規格（外装タイル張り用有機系接着剤：ＪＩＳ  Ａ５５５７）に準拠した所定の強度と、注入による補修に関するＪＩＳ規格（建築補修用及び建築補強用エポキシ樹脂：ＪＩＳ  Ａ６０２４）に準拠した所定の柔軟性を有し、良好な接着強さ、深部硬化性、表面硬化性、引張強さ、平面引張強さ、等が発揮できるものである。
【００９１】
そこで、この実施形態で使用する硬化性組成物が硬化してなる硬化物は、壁等を構成している躯体コンクリートの伸縮に対応する強度を発揮できると共に、柔軟性を発揮することができる。
【００９２】
この結果、この実施形態での壁等の浮き部の補修工法が施された補修箇所の健全性、安定性の維持を図ることが可能になる。
【００９３】
上述した実施形態において、補強ピン打ち込み工程は、
前記補強ピンが前記先端の反対側になる頭部に大径部を有し、当該大径部の外径（Ｄ）が、前記ピン挿入孔の内径より大きく、前記ピン挿入孔が穿設された前記目地部の前記隣接する前記タイル同士の間の幅より小さく、
前記補強ピンの、前記大径部から前記先端に向かう部分の最大外径（ｄ）が前記大径部の外径（Ｄ）より小さく、前記ピン挿入孔の内径より大きいものであって、
前記補強ピンの、前記頭部の頂点から前記先端までの長さ（Ｈ）が前記ピン挿入孔の深さより短いもので、
前記補強ピンを前記先端を先頭にして前記硬化性組成物充填後のピン挿入孔に、前記頭部の頂点が前記隣接する前記タイル同士の間の目地部に埋まるまで打ち込む工程にすることができる。
【００９４】
このようにすれば、補強ピンが先端の反対側になる頭部に大径部を有し、ピン挿入孔への硬化性組成物充填後の打ち込み（ピンニング）工程において、補強ピンをその頭部が目地部に埋まるまでピン挿入孔に打ち込まれていることにより、ピン挿入孔へ充填されていた硬化性組成物の余圧による補強ピンの浮き上がりをより確実に防止し、硬化性組成物がピン挿入孔から漏れ出してタイルを汚染するおそれをより確実に防止することが可能になる。
【００９５】
＜補強ピン固定工法の実施形態＞
この実施形態の補強ピン固定工法は、タイルの直貼り圧着工法で仕上げられているタイル貼り外壁における隣接する前記タイル同士の間の目地部にピン挿入用のピン挿入孔を穿設し、前記ピン挿入孔に硬化性組成物を充填した後、金属製の補強ピンを当該補強ピンの先端を先頭にして当該先端の反対側になる頭部の頂点が前記隣接する前記タイル同士の間の目地部に埋まるまで打ち込込み、前記硬化性組成物を硬化させて前記補強ピンの固定を行う補強ピン固定工法であって、上述した実施形態の前記硬化性組成物を用いるものである。
【００９６】
この実施形態の補強ピン固定工法によれば、ピン挿入孔への硬化性組成物充填後の打ち込み（ピンニング）工程において、補強ピンをその頭部が目地部に埋まるまでピン挿入孔に打ち込むことで、ピン挿入孔へ充填されていた硬化性組成物の余圧による補強ピンの浮き上がりを防止し、硬化性組成物がピン挿入孔から漏れ出してタイルを汚染するおそれを防止することが可能になる。
【００９７】
また、前記硬化性組成物が硬化して、補強ピンの固定が終った後は、コンクリートビスとして金属製の前記補強ピンによる機械的な固定力と、硬化性組成物の硬化・接着による固定力を発揮させてより確実なアンカー効果を発揮させることができる。
【００９８】
更に、この実施形態の補強ピン固定工法では上述した実施形態の硬化性組成物を用いている。この硬化性組成物は、構造物等の補修において、適切な強度と柔軟性、作業性とを兼ね備えている。そこで、この実施形態の浮き部の補修工法によれば、簡単、容易にピン挿入孔に硬化性組成物を充填することができ、作業性を向上することができる。
【００９９】
この実施形態で使用する硬化性組成物は、タイルに関するＪＩＳ規格（外装タイル張り用有機系接着剤：ＪＩＳ  Ａ５５５７）に準拠した所定の強度と、注入による補修に関するＪＩＳ規格（建築補修用及び建築補強用エポキシ樹脂：ＪＩＳ  Ａ６０２４）に準拠した所定の柔軟性を有し、良好な接着強さ、深部硬化性、表面硬化性、引張強さ、平面引張強さ、等が発揮できるものである。
【０１００】
そこで、この実施形態で使用する硬化性組成物が硬化してなる硬化物は、壁等を構成している躯体コンクリートの伸縮に対応する強度を発揮できると共に、柔軟性を発揮することができる。
【０１０１】
この結果、この実施形態での補強ピン固定工法が施された箇所の健全性、安定性の維持を図ることが可能になる。
【０１０２】
上述した補強ピン固定工法の実施形態において、
前記補強ピンは前記頭部に大径部を有し、当該大径部の外径（Ｄ）が、前記ピン挿入孔の内径より大きく、前記ピン挿入孔が穿設された前記目地部の前記隣接する前記タイル同士の間の幅より小さく、
前記補強ピンの、前記大径部から前記先端に向かう部分の最大外径（ｄ）が前記大径部の外径（Ｄ）より小さく、前記ピン挿入孔の内径より大きく、
前記補強ピンの、前記頭部の頂点から前記先端までの長さ（Ｈ）が前記ピン挿入孔の深さより短いもの
とすることができる。
【０１０３】
補強ピンが先端の反対側になる頭部に大径部を有していることにより、ピン挿入孔へ充填されていた硬化性組成物の余圧による補強ピンの浮き上がりをより確実に防止し、硬化性組成物がピン挿入孔から漏れ出してタイルを汚染するおそれをより確実に防止することが可能になる。
【実施例】
【０１０４】
＜硬化性組成物の実施例＞
【０１０５】
以下に実施例を挙げて更に具体的に説明する。なお、これらの実施例は例示であり、限定的に解釈されるべきでないことはいうまでもない。
【０１０６】
（Ａ液）
変成シリコーン樹脂である分子内に反応性ケイ素基を有するポリオキシプロピレン（数平均分子量１６，０００、商品名：サイリルＥＳＴ２８０（株式会社カネカ社製））１００重量部に、表面処理膠質炭酸カルシウム（平均粒径：８０ｎｍ、商品名：白艶華ＣＣＲ−Ｓ（白石カルシウム株式会社製））１００重量部、ビスフェノールＡ−エピクロルヒドリン型エポキシ樹脂（商品名：ｊＥＲ８２８（三菱ケミカル株式会社製））を表１〜表３に示す量を添加して、充分混練りした後、真空攪拌し、実施例１〜８、及び比較例１〜８それぞれの２液型硬化性樹脂組成物のＡ液を調製した。
【０１０７】
（Ｂ液）
分子内に反応性ケイ素基を有するポリオキシプロピレン（数平均分子量５，０００、商品名：サイリルＳＡＴ１１５（株式会社カネカ社製））５０重量部に、シランカップリング剤であるＮ−２−（アミノエチル）−３−アミノプロピルトリメトキシシラン（商品名：ＫＢＭ６０３（信越化学工業株式会社製））１重量部、錫触媒（商品名：ネオスタンＵ−７００ＥＳ（日東化成株式会社））０．５重量部、２，４，６−トリス（ジメチルアミノメチル）フェノール（商品名：ＴＭＡ  ＥＨ３０（築野食品工業株式会社製））を表１〜３に示す量を添加して、Ａ液と同様の方法で実施例１〜８それぞれの２液型硬化性樹脂組成物のＢ液を得た。ただし、実施例８では、分子内に反応性ケイ素基を有するポリオキシプロピレン（数平均分子量５，０００、商品名：サイリルＳＡＴ１１５（株式会社カネカ社製））を２５重量部とした。
【０１０８】
比較例１及び比較例３に係るＢ液は、２，４，６−トリス（ジメチルアミノメチル）フェノール（商品名：ＴＭＡ  ＥＨ３０（築野食品工業株式会社製））を添加しないことを除き、実施例１に係るＢ液と同様にして調製した。比較例２に係るＢ液は実施例２に係るＢ液と同一であり、比較例４に係るＢ液は実施例５に係るＢ液と同一である。また、比較例５に係るＢ液は、分子内に反応性ケイ素基を有するポリオキシプロピレン（数平均分子量５，０００、商品名：サイリルＳＡＴ１１５（株式会社カネカ社製））を添加しないことを除き、実施例２に係るＢ液と同様にして調製した。更に、比較例６に係るＢ液は、分子内に反応性ケイ素基を有するポリオキシプロピレン（数平均分子量５，０００、商品名：サイリルＳＡＴ１１５（株式会社カネカ社製））の添加量を２００重量部にした点を除き、実施例２に係るＢ液と同様にして調製した。
【０１０９】
比較例７に係るＢ液は、２，４，６−トリス（ジメチルアミノメチル）フェノールの代わりに３級アミン化合物以外のエポキシ樹脂の硬化剤（商品名：トーマイドＴＸＡ−５２９（株式会社Ｔ＆Ｋ  ＴＯＫＡ社製）を２５重量部用いた以外は、実施例１に係るＢ液と同様にして調製した。また、比較例８に係るＢ液は、２，４，６−トリス（ジメチルアミノメチル）フェノールの代わりに３級アミン化合物以外のエポキシ樹脂の硬化剤であるフジキュアーＦＸＪ−８０２７−Ｈ（株式会社Ｔ＆Ｋ  ＴＯＫＡ社製））を５０重量部用いた以外は、実施例１に係るＢ液と同様にして調製した。なお、商品名：トーマイドＴＸＡ−５２９（株式会社Ｔ＆Ｋ  ＴＯＫＡ社製）、及び商品名：フジキュアーＦＸＪ−８０２７−Ｈ（株式会社Ｔ＆Ｋ  ＴＯＫＡ社製）は１級アミンと２級アミンとの混合物である。
【０１１０】
（評価：粘度上昇率）
実施例１〜７、及び比較例１〜４において調製したＡ液とＢ液との全量を均質になるまでヘラで１分間混合し、直ちに、ＪＩＳ  Ｋ６８３３−１に準拠し、ＢＨ形粘度計（ローターはＮｏ．６）を用いて、２３℃の温度条件下、回転数２０ｒｐｍの粘度を測定し、これを初期粘度とした。更に、実施例１〜７、及び比較例１〜４において調製したＡ液とＢ液とを均質になるまでヘラにより１分間混合し、混合後３０分後の粘度、及び混合後６０分後の粘度を初期粘度と同様の測定方法で測定した。それぞれの時間での粘度を初期粘度で割ることにより増粘率を算出した。その結果を表１に示す。
【０１１１】
なお、粘度上昇率の評価基準は以下のとおりである。  
（混合後３０分後）
「◎」：１．０倍以上１．２倍未満
「○」：１．２倍以上１．４倍未満
「△」：１．４倍以上２．０倍未満
「×」：２．０倍以上
（混合後６０分後）
「◎」：１．０倍以上１．５倍未満
「○」：１．５倍以上２．０倍未満
「△」：２．０倍以上２．５倍未満
「×」：２．５倍以上
【０１１２】
（評価：深部硬化性）
実施例１〜７、及び比較例１〜４において調製したＡ液とＢ液とを均質になるまでヘラにより１分間混合し、底のある金属製の円柱容器（直径３５ｍｍ、高さ１０ｍｍ）に厚みが１０ｍｍとなるように充填した。それぞれの養生条件（２３℃１日、５℃７日）で養生後、硬化物を容器から取り出し、接着剤の硬化厚みを確認した。
【０１１３】
評価は、２３℃１日で接着剤厚みが５ｍｍ以上の場合を「◎」、２ｍｍ以上５ｍｍ未満の場合を「○」、２ｍｍ未満の場合を「△」とした。また、５℃７日では接着剤厚みが５ｍｍ以上である場合を「◎」、２ｍｍ以上５ｍｍ未満である場合を「○」、２ｍｍ未満の場合は「×」とした。その結果を表１に示す。
【０１１４】
（評価：表面硬化性）
実施例１〜７、及び比較例１〜４において調製したＡ液とＢ液とを均質になるまでヘラにより１分間混合し、底のある金属製の円柱容器に充填し、５℃環境下で１２時間放置後に表面を指で触って確認した。表面が十分に硬化している場合を「○」とし、表面を指で触った際に接着剤が指に付着する場合や未硬化の場合は「×」と評価した。その結果を表１に示す。
【０１１５】
（評価：引張強さ、引張特性Ｂ法）
実施例１〜７、及び比較例１〜４において調製した組成物の硬化物についてＪＩＳ  Ａ６０２４に準拠して、最大引張強さ、及び破断時の伸び率を測定した。測定方法の詳細は、以下のとおりである。
【０１１６】
まず、実施例１〜７、及び比較例１〜４において調製したＡ液、及びＢ液を均質になるまでヘラにより１分間混合し、真空攪拌した。各々、深さ２ｍｍの型枠に均一に充填し、２３℃５０％ＲＨ条件下で７日間養生した後、ＪＩＳ  Ｋ６２５１に規定するダンベル状５号形試験片を採取した。加熱劣化条件では採取したダンベル試験片を８０℃恒温槽にて１４日間養生した。得られた試験片を、２３℃５０％ＲＨ条件下で、引張速度を２０ｍｍ／ｍｉｎに設定し、試験片が破断するまで当該試験片に加力した場合における最大引張強さ（ＭＰａ）及び破断時の伸び（％）を測定した。
【０１１７】
なお、破断時伸び（％）は、以下の式から算出した。  
破断時伸び（％）＝（（破断時における試験片の長さ）−（試験前の試験片の長さ））／（試験前の試験片の長さ）×１００
【０１１８】
上記にて得られた測定結果について、硬化物の物性を評価した。評価基準は、最大引張強さが２．０ＭＰａ以上である場合を「◎」、１．０ＭＰａ以上２．０ＭＰａ未満である場合を「○」、１．０ＭＰａ未満の場合は「×」とした。また、破断時の伸びが１００％以上の場合を「◎」、５０％以上１００％未満の場合を「○」、５０％未満の場合を「×」とした。その結果を表１に示す。
【０１１９】
（評価：注入性）
実施例１〜８、及び比較例５〜６において調製したＡ液とＢ液との全量を均質になるまでヘラにより１分間混合し、混合組成物を３３０ｍｌのカートリッジに充填した。深さ５ｃｍ×直径２ｍｍの円柱状の凹部を穿孔したコンクリート基材を用意し、ノズルの経口を２ｍｍとしてカートリッジガンを用いて、カートリッジに充填した混合組成物の凹部への注入性を確認した。評価基準は混合組成物の吐出が容易であり注入施工性が良好な場合を「○」、混合組成物の吐出に抵抗が大きい等、注入施工性に難がある場合を「×」とした。その結果を表２に示す。
【０１２０】
（評価：接着強さ）
実施例１〜７、及び比較例７〜８において調製した組成物の硬化物についてＪＩＳ  Ａ６０２４に準拠して、接着強さを測定した。測定方法の詳細は、以下の通りである。
【０１２１】
まず、実施例１〜７、及び比較例７〜８において調製したＡ液、及びＢ液の全量を均質になるまでヘラにより１分間混合し、４０ｍｍ×４０ｍｍ×８０ｍｍの標準モルタル試験片同士を１ｍｍ厚みになるよう貼り合わせ、下記それぞれの条件で養生した。そして、それぞれの養生後、四点曲げ試験により接着強さを測定した。
【０１２２】
標準養生：２３℃５０％ＲＨ条件下にて１週間養生。  
低温養生：５℃２週間養生。  
湿潤養生：２３℃水中に１日浸漬させたモルタル試験片を使用し、２３℃８５％ＲＨにて１週間養生。  
乾湿繰り返し：２３℃５０％ＲＨ条件下にて１日養生後、６０℃温水６時間と６０℃恒温槽（乾燥）１８時間のサイクルを３日間行い、その後２３℃５０％ＲＨ条件下にて１日養生。
【０１２３】
評価は、標準養生条件では接着強さが６．０ＭＰａ以上の場合を「◎」、３．０ＭＰａ以上６．０ＭＰａ未満の場合を「○」、３．０ＭＰａ未満の場合を「×」とした。その他の養生条件では接着強さが３．０ＭＰａ以上の場合を「◎」、１．５ＭＰａ以上３．０ＭＰａ未満の場合を「○」、１．５ＭＰａ未満の場合を「×」とした。その結果を表３に示す。
【０１２４】
（評価：平面引張強さ）
実施例１〜７、及び比較例７〜８において調製した組成物の硬化物についてＪＩＳ  Ａ５５５７に準拠して、平面引張強さを測定した。測定方法の詳細は、以下の通りである。
【０１２５】
まず、実施例１〜７、及び比較例７〜８において調製したＡ液、及びＢ液の全量を均質になるまでヘラにより１分間混合し、標準モルタル試験片にモザイクタイルを貼り合わせて下記それぞれの条件で養生した。それぞれの養生後、平面引張試験により接着強さを測定した。
【０１２６】
標準養生：２３℃５０％ＲＨにて４週間養生。  
低温養生：５℃４週間養生。  
アルカリ温水浸漬：標準養生後、６０℃の飽和水酸化カルシウム水溶液に７日間浸漬。  
熱劣化：標準養生後、８０℃恒温槽にて２週間養生。  
凍結融解：標準養生後、気中凍結（−２０℃）２時間、水中融解（２０℃）１時間を１サイクルとし、２００サイクル。
【０１２７】
評価は、標準養生条件では接着強さが０．６Ｎ／ｍｍ２以上の場合を「○」、０．６Ｎ／ｍｍ２未満の場合を「×」とした。その他の養生条件では接着強さが０．４Ｎ／ｍｍ２以上の場合を「○」、０．４Ｎ／ｍｍ２未満の場合を「×」とした。その結果を表３に示す。
【０１２８】
（評価：貯蔵安定性（缶保存））
実施例１〜７、及び比較例７〜８において調製したＡ液、及びＢ液のそれぞれを空気環境下で別々の金属缶に充填・密封し、２週間後に開封して接着剤表面を確認した。Ａ液、Ｂ液の両方とも表面に膜が張っていない場合を「○」、Ａ液、Ｂ液の両方、又はどちらか一方の表面に膜が張っている場合を「×」とした。その結果を表３に示す。
【０１２９】
表１〜３に実施例及び比較例のＡ液及びＢ液に用いた材料を示す。また、評価した結果を示す。なお、表１〜３の材料において、材料の欄の数値の単位は重量部である。
【表１】
2020007745.tif 000003
【表２】
2020007745.tif 000004
【表３】
2020007745.tif 000005
【０１３０】
表１〜３を参照すると分かるように、実施例１〜７に係る２液型硬化性樹脂組成物においてはいずれも、適切な初期粘度を有すると共に粘度上昇率も所定の率まで抑えることができ、深部硬化性、及び表面硬化性も良好であることが示された。また、実施例１〜７においては、最大引張強さ、及び破断時伸びも良好な値であることが示された。更に、実施例１〜８においては注入性も良好であり、実施例１〜７においては、接着強さ、平面引張強さ、及び貯蔵安定性のいずれも良好であることが示された。
【０１３１】
＜壁等の浮き部の補修工法及び、補強ピン固定方法の実施例（１）＞
上述した硬化性組成物で説明した実施例１の硬化性組成物を用いて壁等の浮き部の補修工法及び、補強ピン固定方法を以下のように実施した。この実施例（１）の壁等の浮き部の補修工法の概略フローを図１９に示す。以下で説明する壁等の浮き部の補修工法の中で実施される補強ピン固定方法が補強ピン固定方法の実施例（１）になる。
【０１３２】
＜補修範囲の確認＞
従来のアンカーピンニング部分エポキシ樹脂注入工法と同じく、補修範囲の確認を行って、浮き部における浮きの状況を確認し、補修範囲を決定する。
【０１３３】
例えば、図５、図６のタイル貼り外壁１２において、ハンマーテストにより剥離のおそれがある浮き部を確認したところ、タイル１３ａ、１３ｂに浮き部が存在していることが確認できた。
【０１３４】
念のため、符号１３ｃで示す位置のタイルを基準点として測定したところ、タイル１３ｄ、１３ｅはタイル１３ｃとの高さの差が０ｍｍであったが、タイル１３ａ、１３ｂはいずれもタイル１３ｃに対して０．３ｍｍ高かった。
【０１３５】
＜マーキング＞
次に、従来のアンカーピンニング部分エポキシ樹脂注入工法と同じく、浮き部に対して使用するアンカーピンの本数と、使用する位置を決定し、目地部１４にマーキングする。
【０１３６】
＜穿孔＞
次に、ピン挿入孔２０と、冶具押さえ用アンカー孔２４ａ、２４ｂとを、それぞれ、コンクリート用ドリルを用いて補修対象の外壁１２の目地部１４に対して直角に形成する（図７、図１５）。ここでは、いずれも、３５ｍｍの深さ、直径φ３．５ｍｍのピン挿入孔２０と、冶具押さえ用アンカー孔２４ａ、２４ｂとを形成した。
【０１３７】
冶具押さえ用アンカー孔２４ａ、２４ｂは、押え冶具１（図１〜図３）を外壁１２に取り付け取り外し可能に取り付け固定することに用いられる固定具（アンカーピン２３ａ、２３ｂ）のために形成されるものである。図８図示のように、押え冶具１の中心側フレーム当接面５（図３）と外側フレーム当接面７（図３）とを補修対象の外壁１２に当接させて冶具１を外壁１２に取り付ける際に、外壁１２において、外側フレーム４が備えている固定具挿通用孔８ａ、８ｂに対応する位置に、冶具押さえ用アンカー孔２４ａ、２４ｂを形成する。
【０１３８】
ピン挿入孔２０は、ここに、硬化性組成物２１を充填し、その後、金属製の補強ピン２２を打ち込んで固定するために用いられる孔である。
【０１３９】
タイルの直貼圧着工法で仕上げられているタイル貼り外壁におけるタイルの剥離（浮き）に対して本発明の補修工法が適用される場合、ピン挿入孔２０、冶具押さえ用アンカー孔２４ａ、２４ｂは、いずれも、図７図示のように目地部１４に形成することになる。そこで、この場合には、使用されているタイル１３ａなどの大きさを考慮して大きさ・サイズが設定されている冶具１（図１〜図）３）を使用することになる。
【０１４０】
すなわち、図８、図９図示のように、押え冶具１を、補修対象箇所の外壁に取り付け、固定した際に、ピン挿入孔２０を囲む中心側フレーム２から径方向外側に向かって伸びる中間支持フレーム３が外側フレーム４を支持することよって配置位置が規定される固定具挿通用孔８ａ、８ｂが、目地部１４に形成されている冶具押さえ用アンカー孔２４ａ、２４ｂに対応する位置になるように、タイル貼り外壁におけるタイル１３ａの大きさに対応させて大きさ・サイズが定められている押え冶具１を選択して使用することになる。
【０１４１】
＜孔内の清掃＞
その後、通常の要領で、ピン挿入孔２０の孔内を圧搾空気などを用いて清掃する。
【０１４２】
＜冶具をタイル貼り外壁に固定＞
次いで、冶具押さえ用アンカー孔２４ａ、２４ｂの位置と、固定具挿通用孔８ａ、８ｂの位置とを対応させ、中心側フレーム当接面５と外側フレーム当接面７とを外壁１２に当接させて押え冶具１を外壁１２に当接させる（図８）。
【０１４３】
引き続いて、アンカーピン２３ａ、２３ｂを用い、冶具押さえ用アンカー孔２４ａ、２４ｂと、固定具挿通用孔８ａ、８ｂとを介して、中心側フレーム当接面５と外側フレーム当接面７とを外壁１２に当接させて押え冶具１を外壁１２に取り付け、固定する（図９）。
【０１４４】
これによって、補修対象箇所の浮き部におけるタイルであるタイル１３ａ、１３ｂと、この浮き部に隣接している浮きが生じていない健全部におけるタイルとを、押え冶具１によって、外壁１２の外側から内側方向に向けて押さえるようにする。
【０１４５】
＜硬化性組成物の注入＞
その後、上述した硬化性組成物の実施例で説明した実施例１の硬化性組成物２１を、ピン挿入孔２０の最深部より徐々に充填する（図１０、図１６）。この硬化性組成物２１が補強ピン２２の固定に用いられる。上述の硬化性組成物の実施例で行った検討で、実施例１の硬化性組成物２１の良好な吐出容易性、注入施工性が確認されているところであり、実施例１の硬化性組成物２１をピン挿入孔２０に作業性よく、簡単に充填することができた。
【０１４６】
なお、硬化性組成物２１の充填にあたっては、例えば、手動式注入器を用い、手動式注入器のノズルをピン挿入孔２０内に挿入し、ピン挿入孔２０の最深部より徐々に充填することができる（図１０、図１６）。
【０１４７】
この際、図１〜図３図示の押え冶具１を用いているときには、押え冶具１が備えている透孔部６ａ〜６ｈを介して、ピン挿入孔２０に充填されている硬化性組成物２１の広がり具合を目視で確認しながらピン挿入孔２０への硬化性組成物の充填を行う。
【０１４８】
図１〜図３図示の押え冶具を用いていない場合でも、浮き部におけるタイルを、外壁の外側から内側方向に向けて押えつつ、あるいは、浮き部におけるタイルと浮き部に隣接している浮きが生じていない健全部におけるタイルとを、外壁の外側から内側方向に向けて押えつつ、打診によって適切なひろがりを確認しながらピン挿入孔２０への硬化性組成物２１の充填を行う。
【０１４９】
＜ピンニング＞
硬化性組成物２１の充填後、補強ピン２２を、インパクトドライバなどを用いて、補強ピン２２の頭部が目地部１４に埋まるまで、ピン挿入孔２０に打ち込む（図１１）。そして、硬化性組成物２１を硬化させる。すなわち、図示の実施形態では、目地部１４に配設されていた目地モルタル１４ａに補強ピン２２の頭部が埋まるまでインパクトドライバを用いて補強ピン２２を打ちこみ、硬化性組成物２１を硬化させる。
【０１５０】
なお、硬化性組成物２１をピン挿入孔２０に充填した後、内圧によって硬化性組成物２１が戻ってくることを防ぐ目的で、手動式注入器のノズルをピン挿入孔２０から抜いた後、ただちに、釘のような部材を差し込んで栓をし、硬化性組成物２１の戻りが穏やかになってから、前記の栓（釘）を抜いて、補強ピン２２を打ち込むようにしても良い。
【０１５１】
ピン挿入孔２０への硬化性組成物充填後の上述したピンニング工程において、補強ピン２２はその頭部が目地部１４の目地モルタル１４ａに埋まるまでピン挿入孔２０に打ち込まれている。
【０１５２】
そこで、ピン挿入孔２０へ充填された硬化性組成物２１の余圧による補強ピン２２の浮き上がりが防止され、硬化性組成物２１がピン挿入孔２０から漏れ出してタイルを汚染するおそれも防止できる。
【０１５３】
＜冶具の取り外し＞
アンカーピン２３ａ、２３ｂを、固定具挿通用孔８ａ、８ｂを介して、冶具押さえ用アンカー孔２４ａ、２４ｂから抜き取り、押え冶具１を取り外す。
【０１５４】
＜パテ仕上げ＞ 
既存の目地部１４の目地モルタル１４ａの色に合わせた目地モルタル４３により補強ピン２２の頭部をタッチアップする。
【０１５５】
また、冶具押さえ用アンカー孔２４ａ、２４ｂにはパテ状のエポキシ樹脂などを用いて、仕上げを行う。
【０１５６】
＜養生＞
補強ピン２２固定用の硬化性組成物２１が硬化するまで適切な養生を行う。
【０１５７】
＜清掃＞
硬化性組成物注入部以外に付着した材料を適切な方法で除去し、清掃する（図１３）。
【０１５８】
なお、上述した実施例（１）において、ピン挿入孔２１を穿設した後、補強ピン２２を打ち込む前にピン挿入孔２１の開口部に座掘りを行うようにすることもできる。この場合、補強ピン２２の頭部は、座掘りによって形成されている大径の開口部に収まることになる。
【０１５９】
硬化性組成物充填工程の間、上述したように、冶具１が、アンカーピン２３ａ、２３ｂによって補修対象の外壁１２に取り付けられていることから、タイル１３ａ、１３ｂの表面側には、常に、冶具１の中心側フレーム当接面５、中間支持フレーム当接面９、あるいは外側フレーム当接面７の中のいずれかに当接している領域が存在する。
【０１６０】
これによって、補修対象のタイル１３ａ、１３ｂの外側表面は、前述した硬化性組成物脂充填工程の間、常に、少なくとも１点以上で押さえつけられている。
【０１６１】
この結果、アンカーピン挿入孔２０に硬化性組成物２１を注入・充填している工程で、剥離面積が拡大したり、タイル１３ａ、１３ｂが外壁１２の外側に押し出されたり、さらには、このような押し出しによって破壊が生じてしまう、などといった障害の発生を安全、確実に防止できる。補修対象のタイル１３ａ、１３ｂの外側表面は、前述した硬化性組成物脂充填工程の間、常に、少なくとも１点以上で押さえつけられている。そして、上述の硬化性組成物の実施例で行った検討で、良好な吐出容易性、注入施工性が確認されている実施例１の硬化性組成物２１が使用されていることにより、注入圧力による押し出し障害等を解消して硬化した際に高性能を有する硬化性組成物を十分に充填して広げることができる。
【０１６２】
さらに、上述した冶具１の場合、硬化性組成物充填工程の間、透孔６ｂ〜６ｉを介して、タイル１３ａ、１３ｂの表面を目視で確認することができる。そこで、ピン挿入孔２０に硬化性組成物２１を充填している工程で、剥離面積が拡大したり、タイル１３ａ、１３ｂが外壁１２の外側に押し出されたり、さらには、このような押し出しによって破壊が生じてしまう、などといった障害の発生を、より確実に防止し、注入・充填されている硬化性組成物の広がり具合を目視によって把握できる。
【０１６３】
また、コンクリートビスとして金属製補強ピン２２による機械的な固定力と、硬化性組成物２１の硬化・接着による固定力を発揮させて、必用な強度と、より確実なアンカー効果を発揮させることができる。
【０１６４】
この実施例で使用した硬化性組成物２１は、タイルに関するＪＩＳ規格（外装タイル張り用有機系接着剤：ＪＩＳ  Ａ５５５７）に準拠した所定の強度と、注入による補修に関するＪＩＳ規格（建築補修用及び建築補強用エポキシ樹脂：ＪＩＳ  Ａ６０２４）に準拠した所定の柔軟性を有するものである。上述の硬化性組成物の実施例で行った検討で、実施例１の硬化性組成物２１については、良好な接着強さ、深部硬化性、表面硬化性、引張強さ、平面引張強さ、等が発揮できることを確認している。
【０１６５】
そこで、この実施例での壁等の浮き部の補修工法や、補強ピンの固定方法が行われ、使用された硬化性組成物２１が硬化してなる硬化物は、壁等を構成している躯体コンクリートの伸縮に対応する強度を発揮できると共に、柔軟性を発揮することができる。
【０１６６】
この結果、この実施例での壁等の浮き部の補修工法が施された補修箇所の健全性、安定性を維持することができ、この実施例での補強ピン固定方法が施された箇所の健全性、安定性の維持を図ることが可能になる。
【０１６７】
アンカーピンニング部分エポキシ樹脂注入工法（非特許文献１）では使用する硬化性組成物（エポキシ樹脂）として、建築補修用及び建築補強用注入エポキシ樹脂（ＪＩＳ  Ａ６０２４）の硬質形・高粘度形が指定されている。
【０１６８】
上述の硬化性組成物の実施例で行った検討で、良好な吐出容易性、注入施工性が確認されているように、この実施例で使用している硬化性組成物は軟質形であって、タイルに関するＪＩＳ規格（外装タイル張り用有機系接着剤：ＪＩＳ  Ａ５５５７）に準拠した所定の強度と、注入による補修に関するＪＩＳ規格（建築補修用及び建築補強用エポキシ樹脂：ＪＩＳ  Ａ６０２４）に準拠した所定の柔軟性を有している。そして、硬化した際に、壁等を構成している躯体コンクリートの伸縮に対応する強度と、柔軟性を発揮できる。
【０１６９】
そこで、アンカーピンニング部分エポキシ樹脂注入工法（非特許文献１）で指定されている硬質形の硬化性組成物（エポキシ樹脂）が使用される場合に比較して優れた各種応力の吸収緩和機能や、仕上げ材をバラバラにしない機能を発揮できる新規な工法を提案することができる。
【０１７０】
＜壁等の浮き部の補修工法及び、補強ピン固定方法の実施例（２）＞
上述した壁等の浮き部の補修工法及び、補強ピン固定方法の実施例（１）において、図１４図示の金属製の補強ピン４０を使用した実施例を説明する。図１４（ａ）は側面図、（ｂ）は上側から見た斜視図である。図１４図示の金属製の補強ピン４０を使用する以外の点は上述した実施例（１）で説明した工法、工程と同一であり、この実施例（２）においても、上述した実施例（１）で発揮される作用、効果が発揮されるので、共通している事項の説明は省略する。
【０１７１】
補強ピン４０はステンレス製で、呼び径４ｍｍの丸棒で全ネジ切り加工したアンカーピンであり、その径ｄは、ピン挿入孔２０の内径より大きく、補強ピン４０長さＨはピン挿入孔２０の深さより短い長さに設定されている。例えば、ピン挿入孔２０が３５ｍｍの深さ、直径φ３．５ｍｍで形成されているときには、例えば、ｄ＝４ｍｍの径を有し、Ｈ＝３２ｍｍの長さの補強ピン４０が用いられる。
【０１７２】
補強ピン４０は頭部に大径部４０ａを有している。この大径部４０ａの径Ｄは、ピン挿入孔２０が穿設された目地部１４の隣接するタイル同士の間の幅より小さいものになっている。このように、補強ピン４０は、構造、形態の面では、アンカーピンニング部分エポキシ樹脂注入工法（非特許文献１）で指定されているアンカーピンの構造（呼び径４ｍｍの丸棒で全ネジ切り加工したもの）において、頭部に大径部４０ａを有している形態になっている。
【０１７３】
タイルの直貼り圧着工法で仕上げられているタイル貼り外壁では、５０角、５０二丁、等、外装壁モザイクタイル目地は５ｍｍである。また、後述するように、ピン挿入孔２０に充填されたエポキシ樹脂が、ピン挿入孔２０から漏れ出ることを抑制する目的で、Ｄ＝４．５ｍｍ〜４．８ｍｍとすることが望ましい。
【０１７４】
図１４図示の金属製の補強ピン４０を使用する場合でも、硬化性組成物２１の充填後、補強ピン４０を、インパクトドライバを用いて、頭部４０ａが目地部１４に埋まるまで、ピン挿入孔２０に打ち込む（図１７）。そして、硬化性組成物２１を硬化させる。すなわち、図示の実施形態では、目地部１４に配設されていた目地モルタル１４ａに補強ピン４０の頭部４０ａが埋まるまでインパクトドライバを用いて補強ピン４０を打ちこみ、硬化性組成物２１を硬化させる。
【０１７５】
上述したように、補強ピン４０の径ｄは、ピン挿入孔２０の内径より大きく、補強ピン４０長さＨはピン挿入孔２０の深さより短い長さに設定されている。そして、補強ピン４０の頭部４０ａは大径部となっており、大径の頭部４０ａの径Ｄは、ピン挿入孔２０が穿設された目地部１４の隣接するタイル同士の間の幅より小さい。
【０１７６】
また、ピン挿入孔２０への硬化性組成物充填後のピンニング工程において、補強ピン４０はその頭部４０ａが目地部１４の目地モルタル１４ａに埋まるまでピン挿入孔２０に打ち込まれている。
【０１７７】
そこで、この実施例（２）によれば、上述した実施例（１）の壁等の浮き部の補修工法及び、補強ピン固定方法で発揮される、効果、機能に加えて、ピン挿入孔２０へ充填された硬化性組成物２１の余圧による補強ピン４０の浮き上がりをより確実に防止し、硬化性組成物２１がピン挿入孔２０から漏れ出してタイルを汚染するおそれをより確実に防止することが可能になる。
【０１７８】
また、頭部に大径部４０ａを有していて、この大径部４０ａが目地モルタル１４ａに埋まるまで打ち込まれた上で硬化性組成物２１が硬化することから、メカニカルな固定力も発揮されるものになる。
【０１７９】
この実施例（２）でも、ピン挿入孔２１を穿設した後、補強ピン４０を打ち込む前に、ピン挿入孔２１の開口部に座掘りを行うようにすることもできる。この場合、補強ピン４０の大径の頭部４０ａが、座掘りによって形成されている大径の開口部に収まることになる。
【０１８０】
上述した壁等の浮き部の補修工法及び、補強ピン固定方法の実施例（１）、（２）において、タイル１３ａ、１３ｂに引き続いて補修すべきタイル（浮き上がっているタイル）が隣接するタイル１３ｅ、１３ｆである場合、図１２図示のように、一方の冶具押さえ用アンカー２３ａを取り外し、他方の冶具押さえ用アンカー２３ｂの位置を支点として、冶具１を１８０度回転させて、隣接する次の補修位置に押え冶具１を移動させて、引き続いてタイル１３ｅ、１３ｆ部分の補修を行うことができる。
【０１８１】
前記のように、硬化性組成物充填工程の間、冶具１によって、補修対象のタイル１３ａ、１３ｂの外側表面を少なくとも１点以上で押さえつけることから、押え冶具１は、硬化性組成物注入・充填時の、外壁１２の外側方向に向かう圧力を抑え込む強度を有するもので作製しておく必要がある。例えば、このような強度を有する金属製、合成樹脂製、木製にすることができる。
【０１８２】
また、アンカーピン２３ａ、２３ｂも、硬化性組成物注入・充填時の、外壁１２の外側方向に向かう圧力を抑え込む強度を有するもので作製しておくことが望ましい。例えば、コンクリートビス、メカニカルアンカーなどを採用することができる。
【０１８３】
なお、押え冶具１は、補修対象箇所の浮き部を補修すべく外壁１２に形成されているピン挿入孔２０に硬化性組成物２１の充填を行っている際に、補修対象箇所の浮き部におけるタイルあるいは、浮き部におけるタイルと浮き部に隣接している浮きが生じていない健全部におけるタイルとを外壁１２の内側方向に向かって押さえつける役割を果たすものであり、これが実現されるならば、押え冶具１の外壁１２への取り付け、固定は、一か所の固定部を利用して行われるものであってもよい。
【０１８４】
例えば、前記の例では、アンカーピン２３ａ、２３ｂを用い、２カ所の固定部である冶具押さえ用アンカー孔２４ａ、２４ｂと、固定具挿通用孔８ａ、８ｂとを介して、中心側フレーム当接面５と外側フレーム当接面７とを外壁１２に当接させて押え冶具１を外壁１２に取り付け、固定していた（図９）。これを、１本のアンカーピン２３ａのみを用いて、１カ所の固定部である冶具押さえ用アンカー孔２４ａと、固定具挿通用孔８ａとを介して、中心側フレーム当接面５と外側フレーム当接面７とを外壁１２に当接させて冶具１を外壁１２に取り付け、固定する形態にすることもできる。
【０１８５】
また、固定部を、押え冶具１を外壁１２に吸着固定する吸着具を取り付け、取り外し可能な構造部として冶具１に備えさせ、当該構造部に取り付けた吸着具を用いて、押え冶具１を外壁１２に吸着固定し、これによって、押え冶具１で、補修対象箇所の浮き部を補修すべく外壁１２に形成されているピン挿入孔２０にエポキシ樹脂２１の充填を行っている際に、補修対象箇所の浮き部の少なくとも一か所以上を押え冶具１によって外壁１２の内側方向に向かって押さえつけるようにすることもできる。
【０１８６】
なお、上述した補修工程の間、押え冶具１は、落下防止ロープなどにつないでおいて使用することができる。
【０１８７】
図４は、図１〜図３図示の冶具１において取付具１２を用いて取手１１を取り付けたものである。取手１１があることにより、使い勝手を良くすることができる。
【０１８８】
上述した実施形態で説明した押え冶具１では、外側フレーム４は中心側フレーム２からその径方向外側に向かって放射状に伸びる支持腕３ａ〜３ｈによって支持されており、隣接する支持腕３ａと３ｂとの間、などは透孔部６ａ〜６ｈになっていた。そこで、押え冶具１の重量を軽減することができ、足場でのハンドリングが容易である。
【０１８９】
以上、本発明の好ましい実施形態、実施例を説明したが、本発明はかかる実施形態、実施例に限定されるものではなく、特許請求の範囲の記載から把握される技術的範囲において種々に変更可能である。
【符号の説明】
【０１９０】
１  押え冶具
２  中心側フレーム
３  中間支持フレーム
３ａ、３ｂ、３ｃ、３ｄ、３ｅ、３ｆ、３ｇ、３ｈ  支持腕
４  外側フレーム
５  中心側フレーム当接面
６ａ、６ｂ、６ｃ、６ｄ、６ｅ、６ｆ、６ｇ、６ｈ、６ｉ  透孔部
７  外側フレーム当接面
８ａ、８ｂ、８ｃ、８ｄ  固定具挿通用孔（固定部）
３５ａ、３５ｂ、３５ｃ、３５ｄ、３５ｅ、３５ｆ  固定具挿通用孔（固定部）
９  中間支持フレーム当接面
１１  取手
１２  補修対象の外壁
１３ａ、１３ｂ、１３ｃ、タイル１３ｄ、１３ｅ、１３ｅ、１３ｆ  タイル
１４  目地部
１４ａ  目地モルタル
２０  ピン挿入孔
２１  硬化性組成物
２２  補強ピン
２３ａ、２３ｂ  固定具（アンカーピン）
２４ａ、２４ｂ  冶具押さえ用アンカー孔
４０  補強ピン
４０ａ  補強ピンの大径の頭部
４１  コンクリート躯体
４２  仕上げ材
【図１】
2020007745.tif 000006
【図２】
2020007745.tif 000007
【図３】
2020007745.tif 000008
【図４】
2020007745.tif 000009
【図５】
2020007745.tif 000010
【図６】
2020007745.tif 000011
【図７】
2020007745.tif 000012
【図８】
2020007745.tif 000013
【図９】
2020007745.tif 000014
【図１０】
2020007745.tif 000015
【図１１】
2020007745.tif 000016
【図１２】
2020007745.tif 000017
【図１３】
2020007745.tif 000018
【図１４】
2020007745.tif 000019
【図１５】
2020007745.tif 000020
【図１６】
2020007745.tif 000021
【図１７】
2020007745.tif 000022
【図１８】
2020007745.tif 000023
【図１９】
2020007745.tif 000024